(57)【要約】      （修正有）【課題】消費者向け電気機器の構成部品を十分に保護するために必要とされる強度および柔軟性を有する超薄板ガラス物品の製造方法および超薄板ガラス物品提供。【解決手段】超薄板ガラスシートの少なくとも１つの端面に、好ましくは全ての端面に、化学的処理、機械的処理および／または高温処理を施すことにより、超薄板ガラスの端面欠陥を減少させ、表面粗さを小さくした後に、化学強化して表面圧縮応力を与えられた超薄板ガラスシート。前記超薄板ガラスシートを化学強化し、超薄板化学強化ガラス物品を得る。【選択図】なし【特許請求の範囲】
【請求項１】
超薄板化学強化ガラス物品の製造方法であって、
−  第一の表面および第二の表面を有し、それらの表面が少なくとも１つの端面によって接続されている、第一の表面と第二の表面との間に厚み（ｔ）を有する超薄板ガラスシートを準備するステップ、
−  該超薄板ガラスシートを化学強化することで、超薄板化学強化ガラス物品を製造するステップ、
を含む、製造方法において、
端面前処理を、化学強化の前に超薄板ガラスシートの少なくとも１つの端面に、好ましくは全ての端面に適用することで、端面欠陥が減少され、および／または丸められ、そして化学強化の間の超薄板ガラスシートの破断への耐久性が高められることを特徴とする、製造方法。
【請求項２】
後処理を、化学強化の後に超薄板化学強化ガラス物品の少なくとも１つの端面に、好ましくは全ての端面に少なくとも適用し、有利にはまたその表面または表面領域にも適用することで、欠陥が更に減少され、および／または丸められ、そして強化された超薄板ガラス物品が増強される、請求項１に記載の方法。
【請求項３】
端面前処理の間の、および／または該当する場合は後処理の間の表面粗さは、１０μｍ未満、好ましくは５μｍ未満、より好ましくは２μｍ未満、更により好ましくは１μｍ未満、最も好ましくは０．５μｍ未満にまで低減される、請求項１または２に記載の方法。
【請求項４】
端面前処理により、および／または該当する場合は後処理により除去される材料量は、２５．０μｍ未満、好ましくは１０．０μｍ未満、より好ましくは４．０μｍ未満、更により好ましくは１μｍ未満、最も好ましくは０．５μｍ未満である、請求項１から３までのいずれか１項に記載の方法。
【請求項５】
端面前処理および／または該当する場合は後処理は、化学的処理、機械的処理および／または高温処理を含む、請求項１から４までのいずれか１項に記載の方法。
【請求項６】
化学的処理は、酸性溶液でのエッチングを含む、請求項５に記載の方法。
【請求項７】
酸性溶液は、以下のＨＦ、Ｈ2ＳＯ4、ＨＣｌ、ＮＨ4ＨＦ2の１種以上の水溶液を含む、請求項６に記載の方法。
【請求項８】
酸性溶液中での水素イオンの濃度は、２５ｍｏｌ／Ｌ未満、好ましくは５ｍｏｌ／Ｌ未満、より好ましくは１ｍｏｌ／Ｌ未満、最も好ましくは０．１ｍｏｌ／Ｌ未満である、請求項６または７に記載の方法。
【請求項９】
高温処理は、レーザー処理、特にナノ秒またはそれより短い時間の超短レーザーパルスのフィラメントを基礎とするレーザー処理を含む、請求項５に記載の方法。
【請求項１０】
機械的処理は、研磨処理を含む、請求項５に記載の方法。
【請求項１１】
研磨処理は、数枚の超薄板ガラスシートの積層物を形成し、その超薄板ガラスシートの積層物の積み重ねた方向に対して側面側に研磨処理を適用することを含む、請求項１０に記載の方法。
【請求項１２】
超薄板ガラスシートの厚み（ｔ）は、０．４ｍｍと等しいまたはそれ未満であり、好ましくは０．３ｍｍと等しいまたはそれ未満であり、より好ましくは０．２ｍｍと等しいまたはそれ未満であり、最も好ましくは０．１ｍｍと等しいまたはそれ未満である、請求項１から１１までのいずれか１項に記載の方法。
【請求項１３】
超薄板ガラスシートが、本質的に矩形の形で、好ましくは２０ｍｍと等しいまたはそれ未満の、好ましくは１０ｍｍと等しいまたはそれ未満の、より好ましくは８ｍｍと等しいまたはそれ未満の、最も好ましくは６ｍｍと等しいまたはそれ未満のコーナー半径（Ａ）を有する丸い角を有する本質的に矩形の形で提供される、請求項１から１２までのいずれか１項に記載の方法。
【請求項１４】
超薄板ガラスシートに、少なくとも１つの穴、好ましくは円形または丸い角を有する本質的に矩形の形を有する少なくとも１つの穴が設けられる、請求項１から１３までのいずれか１項に記載の方法。
【請求項１５】
端面前処理を、丸い角に隣接する１つ以上の端面および／または該当する場合には少なくとも１つの穴に隣接する１つ以上の端面に適用する、請求項１３または１４に記載の方法。
【請求項１６】
化学強化の間にイオン交換速度を遅く制御することで、
−  ３０μｍ未満のイオン交換層の深さＤｏＬ（ＬDoL）、
−  １００ＭＰａから７００ＭＰａの間の表面圧縮応力ＣＳ（σCS）、および
−  １２０ＭＰａ未満の内部引張応力ＣＴ（σCT）
が達成され、ここで、該超薄板強化ガラス物品の厚みｔ、ＤｏＬ、ＣＳおよびＣＴは、関係
【数１】
2018188360.tif 000033
を満たす、請求項１から１５までのいずれか１項に記載の方法。
【請求項１７】
化学強化は、３５０℃から７００℃の間の塩浴中での１５分間〜４８時間にわたる遅いイオン交換を含む、請求項１６に記載の方法。
【請求項１８】
超薄板ガラスシートは、それをガラスリボンから分離することによって提供され、ここで、
−  該ガラスリボンは、少なくとも１０メートルの長さ、好ましくは１０メートルから１０００メートルまでの範囲の長さを有し、
−  該ガラスリボンは、コイル状に巻き上げられてコイル材とされ、
−  前記コイル材の内径は、該コイル材の最内層にかかる引張応力σappが
【数２】
2018188360.tif 000034
より小さくなるように選択され、
前記式中、
−  Ｌrefは、辺長であり、かつ
−  Ａrefは、ガラスリボン試片の側面の表面積であり、
−  σ￣aは、ガラスリボン試片の側面内で生ずる該試片の破断時の引張応力の中央値であり、かつ
−  σ￣eは、ガラスリボン試片の端面から広がる該試片の破断時の引張応力の中央値であり、
−  ΔeおよびΔaは、それぞれ、該試片の端面でのまたは側面内での該試片の破断時の引張応力の標準偏差であり、
−  Ａappは、ガラスリボンの１つの側面の表面積であり、かつ
−  Ｌappは、ガラスリボンの長辺の合計辺長であり、かつ
−  Φは、少なくとも半年の時間間隔内で規定される破断の最大速度である、請求項１から１７までのいずれか１項に記載の方法。
【請求項１９】
コイル材の内径は、該コイル材の最内層にかかる引張応力σappが
【数３】
2018188360.tif 000035
より小さくなるように選択される、請求項１８に記載の方法。
【請求項２０】
０．１を下回る、好ましくは０．０５を下回る最大破断速度Φを選択するステップを更に含む、請求項１８または１９に記載の方法。
【請求項２１】
コイル材の内径は、該コイル材の最内層にかかる引張応力σappが少なくとも２２ＭＰａであるように選択される、請求項１８から２０までのいずれか１項に記載の方法。
【請求項２２】
ガラスリボンの長手方向端面を、コイル材の形成前にエッチングするステップを更に含む、請求項１８から２１までのいずれか１項に記載の方法。
【請求項２３】
請求項１から２２までのいずれか１項に記載の方法であって、
−  巻き付けられてガラスコイルとなったガラスリボンを準備するステップと、
−  該ガラスコイルから連続的に巻き出すステップと、
−  巻き出しながら、該ガラスコイルから巻き出された区間においてガラスリボンを化学強化するステップと、
−  化学強化されたガラスリボンを再びコイル状に巻くことで、ガラスコイルを得るステップと、
を含む、方法。
【請求項２４】
カリウム塩水溶液をガラスシート上に吹き付けるステップ、該ガラスシートを予熱することで水溶液の水を蒸発させて、ガラス表面上にカリウム塩を残留させるステップ、引き続き該ガラスシートを強化炉を通して移動させるステップを含み、その炉が更に該ガラスを加熱することで、化学強化のためのイオン交換が促進される、請求項１から２３までのいずれか１項に記載の方法。
【請求項２５】
第一の表面および第二の表面を有し、それらの表面が少なくとも１つの端面によって接続されている、第一の表面と第二の表面との間に厚み（ｔ）を有する、請求項１から２４までのいずれか１項に記載の方法において半完成品として使用するための超薄板ガラスシートであって、少なくとも１つの端面で、好ましくは全ての端面で端面欠陥が減少され、および／または丸められ、好ましくは、該少なくとも１つの端面の平均表面粗さが、１０μｍ未満、好ましくは５μｍ未満、より好ましくは２μｍ未満、更により好ましくは１μｍ未満、最も好ましくは０．５μｍ未満であるように減少され、および／または丸められ、こうして、該超薄板ガラスシートの後続の化学強化の間での破断への耐久性が高められており、かつ厚み（ｔ）は、好ましくは０．４ｍｍと等しいまたはそれ未満の、有利には０．３ｍｍと等しいまたはそれ未満の、より好ましくは０．２ｍｍと等しいまたはそれ未満の、最も好ましくは０．１ｍｍと等しいまたはそれ未満である、超薄板ガラスシート。
【請求項２６】
第一の表面および第二の表面を有し、それらの表面が少なくとも１つの端面によって接続されている、第一の表面と第二の表面との間に厚み（ｔ）を有する、好ましくは請求項１から２４までのいずれか１項に記載の方法によって製造される超薄板化学強化ガラス物品であって、少なくとも１つの端面で、好ましくは全ての端面でガラス欠陥が減少され、および／または丸められ、ここで厚み（ｔ）は、好ましくは０．４ｍｍと等しいまたはそれ未満の、有利には０．３ｍｍと等しいまたはそれ未満の、より好ましくは０．２ｍｍと等しいまたはそれ未満の、最も好ましくは０．１ｍｍと等しいまたはそれ未満である、超薄板化学強化ガラス物品。
【請求項２７】
欠陥が減少された、および／または丸められた少なくとも１つの端面の平均表面粗さは、１０μｍ未満、好ましくは５μｍ未満、より好ましくは２μｍ未満、更により好ましくは１μｍ未満、最も好ましくは０．５μｍ未満である、請求項２６に記載の超薄板化学強化ガラス物品。
【請求項２８】
請求項２６または２７に記載の、好ましくは請求項３から２４までのいずれか１項に記載の方法と請求項２に記載の方法とを組み合わせて製造される超薄板化学強化ガラス物品であって、ガラス欠陥は、少なくとも１つの表面の少なくとも１つの領域において減少され、および／または丸められ、好ましくは、該少なくとも１つの領域における平均表面粗さが、１０μｍ未満、好ましくは５μｍ未満、より好ましくは２μｍ未満、更により好ましくは１μｍ未満、最も好ましくは０．５μｍ未満であるように減少され、および／または丸められる、超薄板化学強化ガラス物品。
【請求項２９】
欠陥が減少された、および／または丸められた端面および／または表面領域は、酸性溶液、特にＨＦ、Ｈ2ＳＯ4、ＨＣｌ、ＮＨ4ＨＦ2の１種以上の水溶液でエッチングされる、請求項２６から２８までのいずれか１項に記載の超薄板化学強化ガラス物品。
【請求項３０】
本質的に矩形の形を有し、好ましくは、２０ｍｍと等しいまたはそれ未満の、好ましくは１０ｍｍと等しいまたはそれ未満の、より好ましくは８ｍｍと等しいまたはそれ未満の、最も好ましくは６ｍｍと等しいまたはそれ未満のコーナー半径（Ａ）を有する丸い角を有する本質的に矩形の形を有し、好ましくは、少なくとも１つの穴、好ましくは円形または丸い角を有する本質的に矩形の形の穴を有する、請求項２６から２９までのいずれか１項に記載の超薄板化学強化ガラス物品。
【請求項３１】
丸い角に隣接する１つ以上の端面および／または該当する場合は少なくとも１つの穴に隣接する１つ以上の端面は、前記少なくとも１つの端面と同様に欠陥が減少され、および／または丸められる、請求項３０に記載の超薄板化学強化ガラス物品。
【請求項３２】
イオン交換層により表面圧縮応力層を有し、ここで、イオン交換層の深さＤｏＬ（ＬDoL）は、３０μｍ未満であり、表面圧縮応力ＣＳ（σCS）は、１００ＭＰａから７００ＭＰａの間であり、かつ内部引張応力ＣＴ（σCT）は、１２０ＭＰａ未満である超薄板化学強化ガラス物品であって、該強化された超薄板ガラス物品の厚みｔ、ＤｏＬ、ＣＳおよびＣＴは、関係
【数４】
2018188360.tif 000036
を満たしている、超薄板化学強化ガラス物品。
【請求項３３】
１５０ｍｍまたはそれ未満の、好ましくは１００ｍｍまたはそれ未満の、より好ましくは５０ｍｍまたはそれ未満の、更により好ましくは３０ｍｍまたはそれ未満の、最も好ましくは１５ｍｍまたはそれ未満の曲げ半径を有する、請求項２６から３２までのいずれか１項に記載の超薄板化学強化ガラス物品。
【請求項３４】
２００ＭＰａまたはそれより大きい、好ましくは５００ＭＰａまたはそれより大きい、より好ましくは１０００ＭＰａまたはそれより大きい、最も好ましくは１５００ＭＰａまたはそれより大きい曲げ強度を有する、請求項２６から３２までのいずれか１項に記載の超薄板化学強化ガラス物品。
【発明の詳細な説明】
【技術分野】
【０００１】
本発明は、超薄板化学強化ガラス物品の製造方法であって、第一の表面および第二の表面を有し、それらの表面が少なくとも１つの端面によって接続されている、第一の表面と第二の表面との間に厚みを有する超薄板ガラスシートを準備するステップ、ならびに前記超薄板ガラスシートを化学強化することで、超薄板化学強化ガラス物品を製造するステップを含む製造方法に関する。更に本発明は、超薄板化学強化ガラス物品および超薄板化学強化ガラス物品の製造方法で使用するための半完成品としての超薄板ガラスシートに関する。
【０００２】
発明の背景
消費者向け電気機器の市場では、しばしば最終製品の体積と重さを最小限に保つために、ますます薄型のガラス物品が必要とされている。これ以降、用語「ガラス（複数を含む）」は、ガラスとガラスセラミックの両方を含む。
【０００３】
薄板ガラスは、より厚いガラス、例えばホウケイ酸塩ガラスを所望の厚さまで研削することによって得ることができる。しかしながら、０．５ｍｍを下回るシート厚さは、より厚いガラスシートの研削および研磨によっては実現が難しい。０．３ｍｍより薄いガラス、それどころか０．１ｍｍの薄さを有するガラス、例えばＳＣＨＯＴＴ（登録商標）社から入手できるＤ２６３（登録商標）、ＭＥＭｐａｘ（登録商標）は、ダウンドロー法によって製造することができる。また０．１ｍｍの厚みを有するソーダ石灰ガラスは、特別なフロート法によって製造することができる。より厚いガラスとは異なって、超薄板ガラスシートの取り扱いおよび加工は困難である。それというのも、厚みが減少するにつれ、ガラスの強度はますます低くなり、その結果、破断の確率が高まるからである。
【０００４】
従って、電子機器において超薄板ガラス基板を利用するための主要な難題は、製造および加工の間の超薄板ガラスシートの取り扱いの難しさにある。薄板ガラスに関して、これらの難題を克服するために幾つかの方法が提案されている。米国特許第６，８１５，０７０号明細書（ＵＳ６，８１５，０７０）は、ガラスシートの耐破断性を改善するために、薄板ガラスを有機薄膜またはポリマー薄膜でコーティングすることを提案している。しかしながら、この方法には欠点が存在する。それというのも、例えば強度の改善が不十分であり、かつコーティングされたガラスシートの割断に、特別な方法を採用する必要があるからである。それに加えて、そのポリマーコーティングは、耐熱性およびガラスの光学特性の点で欠点を有する。
【０００５】
ガラスの強化のために良く知られた方法は、特にイオン交換を介してより大きなイオンを導入することによって表面圧縮応力を確立する、ガラスの化学強化である。例えば、米国特許出願公開第２０１０／０００９１５４号明細書（ＵＳ２０１０／０００９１５４）は、表面層におけるイオン交換によって達成された外側圧縮応力領域深さが少なくとも５０μｍである、０．５ｍｍ以上の厚みを有する厚いガラスを記載している。その圧縮応力は、少なくとも２００ＭＰａである。内部引張応力（ＣＴ）および表面領域の圧縮応力を形成するステップは、ガラスの少なくとも一部分を複数のイオン交換浴中に逐次浸漬させるステップを含む。厚いガラスと同様に、薄板ガラスおよび超薄板ガラスも、化学的イオン交換を介して強化させられることが実証されている（例えば米国特許出願公開第２０１４／０５０９１１号明細書（ＵＳ２０１４／０５０９１１）またはＰＣＴ／ＣＮ２０１３／０７２６９５）。
【０００６】
しかしながら、より厚いガラスとは異なって、超薄板ガラスの化学強化の歩留まりは比較的不十分である。これは、ガラスの厚みが減るにつれて、化学強化の間にガラスシートの破断の確率が高まることが直接的な原因である。一方で、表面圧縮応力は、超薄板ガラスが、例えば外側から叩くまたは打つことによる機械的な衝撃に耐えることを補助することができる。他方で、超薄板ガラスにおける外表面圧縮応力は、自己破壊を引き起こすことがあり、または取り扱いもしくは化学強化の間にガラスを破断しやすくすることがある。強化の間に固定具とガラスシートの熱膨張率が異なることによる締付力の変化は、例えば破断を容易に引き起こしうる。ガラスシートが薄くなればなるほど、これらの問題はより一層深刻になる。
【０００７】
同時に、例えば消費者向け電気機器の市場において、特にウエアラブルデバイス、例えばスマートフォンまたはタブレットに関して、日常の使用の間の機械的応力および機械的衝撃に耐えることができる非常に高い屈曲強さおよび耐久性を有するガラス物品を得ることが常に求められている。体積および重さの削減が望まれることを考慮して、例えば下にある構成部品を十分に保護するために必要とされる強度および柔軟性を有する超薄板ガラス物品が求められている。
【０００８】
従って、本発明の課題は、上述の欠点を克服する超薄板強化ガラス物品およびそのようなガラス物品の製造方法を提供することである。特に、本発明の課題は、改善された耐用年数を有し、かつ簡単かつコスト効率良く製造できる超薄板強化ガラス物品およびそのようなガラス物品の製造方法を提供することである。
【０００９】
従って、本発明のもう一つの課題は、特に化学強化の間に高い歩留まりを可能にする超薄板強化ガラス物品およびそのようなガラス物品の製造方法を提供することである。本発明の更なる課題は、特に機械的応力下に高い耐久性を有する超薄板強化ガラス物品およびそのようなガラス物品の製造方法を提供することである。
【００１０】
発明の説明
本明細書においては、以下の用語および略語を採用する。
【００１１】
−  用語「ガラス物品」は、ガラスおよび／またはガラスセラミックでできたあらゆる物体を含む、その最も広い意味で使用される。本明細書で使用される場合に、超薄板ガラスとは、特に記載がない限り、０．４ｍｍと等しいかまたはそれを下回る厚みを有するガラスおよびガラス物品を指す。本発明に適したガラスは、イオン交換可能であるか、またはその他に当該技術分野で公知の手段によって化学強化することができる。ガラス組成は、例えばＳＣＨＯＴＴ（登録商標）によってＰＣＴ／ＣＮ２０１３／０７２６９５に記載されるように、超薄板成形および超薄板ガラスを必要とする用途のために最適化される。
【００１２】
−  圧縮応力（ＣＳ）：ガラス中に変形が生じずにイオン交換の後にガラス網目のガラス表面近くでの追い出し効果により生ずる応力。ＣＳは、光学的原理を基礎とする市販の応力測定装置ＦＳＭ６０００によって測定することができる。
【００１３】
−  イオン交換層の深さ（ＤｏＬ）：イオン交換が行われて圧縮応力が発生したガラス表面層の厚み。ＤｏＬは、光学的原理を基礎とする市販の応力測定装置ＦＳＭ６０００によって測定することができる。
【００１４】
−  内部引張応力（ＣＴ）：イオン交換の後にガラスの外表面の間に生ずる圧縮応力を相殺する、ガラスの内層に発生する引張応力。ＣＴは、測定されたＣＳおよびＤｏＬから計算することができる。
【００１５】
−  平均表面粗さ（Ｒa）：本明細書においては、平均表面粗さ、または簡単に表面粗さと呼ぶ。Ｒaは、サンプリング長さの範囲内での表面偏差の算術平均である。Ｒaは、例えば原子間力顕微鏡によって測定することができる。
【００１６】
−  材料の強度（σ）：材料が破断までに耐えうる最大応力。σは、３点曲げ試験または４点曲げ試験によって測定することができる。
【００１７】
本発明の前記課題は、独立形式請求項に記載される、超薄板化学強化ガラス物品、超薄板化学強化ガラス物品の製造方法で半完成品として使用するための超薄板ガラスシート、および超薄板化学強化ガラス物品の製造方法によって解決される。
【００１８】
前記超薄板化学強化ガラス物品の製造方法は、
−  第一の表面および第二の表面を有し、それらの表面が少なくとも１つの端面によって接続されている、第一の表面と第二の表面との間に厚みｔを有する超薄板ガラスシートを準備するステップ、
−  前記超薄板ガラスシートを化学強化することで、強化された超薄板ガラス物品を製造するステップ
を含む。
【００１９】
該方法は、化学強化の前に超薄板ガラスの少なくとも１つの端面に端面前処理を適用し、こうして端面欠陥を減らし、そして化学強化の間における超薄板ガラスシートの破断への耐久性を高めることを特徴とする。その前処理は、好ましくは超薄板ガラスシートの全ての端面に適用される。
【００２０】
本発明は、０．４ｍｍまたはそれを下回る厚みを有する超薄板ガラスの化学強化の間の比較的不十分な歩留まりが、ほとんどが強化処置の前またはその間のガラスシートの限られた機械的強度によるものであるという洞察を基礎としている。その限られた機械的強度は、ほとんどが端面にある欠陥によるものであり、その欠陥は、化学強化により誘発される外表面圧縮応力の影響で更に伝播することがある。前記強度は、
【数１】
2018188360.tif 000002
によって記載され、ここでＥは、ヤング率であり、かつξは、表面エネルギーであり、ｒ0は、内部欠陥サイズと解釈される。外部強度が臨界破壊強度σfよりも高いと、破局的破壊が起こる、すなわちガラスは割れる。ガラスの強化処理は、本来、物理強化と化学強化のどちらであってもよいが、その処理によって、ガラス上に表面圧縮応力を引き起こすことができ、それがガラスの強度増大を助ける。その時、強度は、
【数２】
2018188360.tif 000003
となり、ここでξ0は、付加的応力である。しかしながら、物理強化は、３．０ｍｍより大きな厚みを有するガラスのために適しているにすぎない。化学強化は、イオン交換によって達成することができ、そのイオン交換は、ガラスの厚みにかかわらず、例えばアルカリ金属含有ガラスのために適しており、かつ２．０ｍｍを下回る厚みを有するような薄板ガラスのために最も有効である。前記式は、内部欠陥サイズが同じとき、強化によって臨界破壊強度σfが大幅に高められることを示している。換言すると、内部欠陥は、ガラスの破断を引き起こすことなく、より大きくなりうる。本来、ガラスの強化は、臨界破壊強度および欠陥サイズの閾値を制限するために１つの外力を付け加えることを目的としている。化学強化の後に、ガラスの強度は大幅に高まり、強化前の１０倍よりも高くなることがある。
【００２１】
そのような欠陥は、通常、超薄板ガラスシートを、例えばより大きなガラスシートまたはガラスリボンから、例えばＰｅｎｅｔｔダイアモンド製スクライビングホイールによってスクライブまたは割断することにより発生し、スクライブを行うためには、高浸透多結晶ダイアモンド製スクライビングホイール、無歯式ダイアモンド製スクライビングホイールおよびダイアモンド製の刃先が使用される。歯の数、歯の深さ、およびホイールの角度のようなパラメーターは、超薄板ガラスの種類および厚みに関して調整する必要がある。
【００２２】
強化の間に、超薄板ガラスシートは、強化処理用ホルダーが通常届く場所で保持する必要がある。強化処理用ホルダーと超薄板ガラスシートとの間の締付力は、サンプルホルダーと該シートの熱膨張率が異なる結果として増大することがある。結果として、切りっぱなしの超薄板ガラスシートの端面のクラックおよびチッピングは、強化の間に伝播して、該シートの破断を引き起こすことがある。従って、端面前処理、例えば本発明による端面研磨または酸によるエッチングは、超薄板ガラスの割断端面におけるクラックまたはチッピングを減らすために使用される。またガラスの強度は、欠陥のサイズ以外に、その形状にも関連している。応力は欠陥の最小曲率の点に集中する。曲率が小さいほど、応力は高くなる。従って、その前処理は、一方で欠陥のサイズを減少させ、他方で欠陥を滑らかにするかまたは丸めることで、鋭縁部を取り除く処理を含むことが好ましい。端面前処理は、有利には、表面が本質的に未処理のままの超薄板ガラスシートの少なくとも１つの端面にのみ適用することができる。１つ以上の端面にのみ前処理を適用することによって、特に強化の歩留まりを大幅に高めることができることが判明した。それによって、該前処理は、１つ以上の端面に直接的に境をなす表面上の限られた領域にまで拡張することができ、こうして該前処理は、１つ以上の端面を全てカバーできるが、それらの表面自体は、本質的に未処理のままとなる。
【００２３】
本発明による端面前処理は、超薄板ガラスシートの強化の歩留まりを、シートの形、ガラスの種類および適用される前処理の方法に応じて、通常せいぜい８５％のところから、９５％またはそれより高い値にまで高められることを示している。驚くべきことに、穴および丸い角を有する超薄板ガラスシートに関して、強化の歩留まりは、通常たった約１５％のところ、そこから７５％を上回るまで高められる。従って一般的に、化学強化の間の歩留まりは、有利には、７５％より高く、好ましくは８０％より高く、より好ましくは８５％より高く、更により好ましくは９０％より高く、最も好ましくは９５％より高い。
【００２４】
有利には、前記方法は、化学強化の後に強化された超薄板ガラス物品の少なくとも１つの端面に、好ましくは全ての端面に少なくとも適用することで、端面欠陥を更に減らし、そして強化された超薄板ガラス物品を強化する後処理をも含む。
【００２５】
化学強化の間に、ガラスシートの前処理された端面に新たなキズおよび欠陥が生じうることが判明した。そのようなキズは、超薄板強化ガラス物品の強度を低下させる。強化の後に後処理を適用することによって、新たなキズだけでなく、潜在的に残っている以前のクラックまたはチッピングも滑らかにできるか、または丸めることができ、および／またはサイズを小さくすることができる。そうすることで、超薄板強化ガラス物品は、強度の大幅な増大を獲得する。従って、その後処理は、有利には、強化ガラス物品の表面または表面領域に適用することもできる。それというのも、強化の間／その後に、ナノスケールのキズが該超薄板ガラスの表面に生じることがあるからである。必要とあらば、強化ガラス物品の表面領域にのみ後処理を適用して、強化ガラス物品の端面には後処理を適用しないことも可能である。しかしながら、この場合に、強度の改善はむしろ制限される。
【００２６】
後処理が表面領域に適用されるのであれば、材料の除去される量は、慎重に考慮せねばならない。それというのも、強化された超薄板ガラスは、ある一定の深さの表面圧縮応力層およびイオン交換層を有するからである。除去される量が多すぎると、圧縮応力はかなり大幅に低下し、こうして強度は低下することとなる。一般的に、ＤｏＬの約１０％の除去が、強化された超薄板ガラスにとって最適な量であることが分かっている。しかしながら、ガラス物品の特定の要求に応じて、この値からずれることが好ましいこともある。
【００２７】
超薄板化学強化ガラス物品の追加の後処理は、完成したガラス物品の強度を、驚くべきほど大きな倍率で大幅に高めうることが判明した。以下の表は、本明細書に記載される端面（前）処理されて強化されて（後）処理された（ＥＴＥ）ガラス物品の強度が、後処理を行っていない同じ形および寸法を有するガラスと比較して高まることを概略的に示している。
【００２８】
【表１】
2018188360.tif 000004
【００２９】
それにより強度の増加は、ガラスの種類に依存する。従って、前記後処理を含む本発明による方法は、そのままの未処理の超薄板ガラスシートと比較して３倍から８倍までの大きさの化学強化ガラス物品の強度をもたらす。
【００３０】
好ましくは、端面前処理の間の、および／または該当する場合は後処理の間の平均表面粗さは、処理された領域において、１０μｍ未満、好ましくは５μｍ未満、より好ましくは２μｍ未満、更により好ましくは１μｍ未満、最も好ましくは０．５μｍ未満にまで低減される。
【００３１】
端面前処理により、および／または該当する場合は後処理により除去される材料量は、それにより、２５．０μｍ未満、好ましくは１０．０μｍ未満、より好ましくは４．０μｍ未満、更により好ましくは１μｍ未満、最も好ましくは０．５μｍ未満であってよい。先に示したように、除去される量は、特に後処理が圧縮応力層およびイオン交換層を有する表面または表面領域にも適用される場合には慎重に考慮せねばならない。
【００３２】
超薄板ガラスのための端面前処理は、化学的処理、特に超薄板ガラスシートまたは物品の酸性溶液によるエッチングが最も好ましいことが判明した。化学的エッチング法は、必要な装置が単純であるため、実施するのが安く簡単である。更に、エッチング領域は、エッチングを受ける必要がないこれらの領域を酸から保護することによって簡単に制御することができる。超薄板ガラスシートの化学強化の前の端面前処理のために、エッチングされる必要がある端面および超薄板ガラスシートの内部領域だけは、該シートの特性の何らかの変化を避けるために保護することができる。後処理の間に、ガラス物品の端面および／または１つ以上の表面または表面領域をエッチングすることができる。
【００３３】
エッチングのもう一つの利点は、切りっぱなしの超薄板ガラスの鋭いキズが丸められることである。従って、その応力はかなり低下することとなり、それは、超薄板ガラス、特に穴または丸い角を有するガラス（以下も参照）に関して強化の歩留まりに有益である。キズのサイズおよびキズの曲率に関連した応力を考慮すると、エッチングは、キズのサイズをそれを丸めることによってある程度は大きくするので、ある一定のバランスが存在する。
【００３４】
エッチング処理は、種々の組成を有する様々な種類のガラスの強度を高める明らかな効果を有する。従って、所定の酸とガラスとの間の反応により、例えば種々の塩が生じうる。該塩の溶解度は、エッチングされるガラスの表面品質または表面化学に影響を及ぼす。従って、様々な種類のガラスに関する強度の改善は、所定のエッチング設定に異なる依存性を有しうる。従って、事前エッチング過程を種々のイオン交換可能なガラスに適用するには、エッチング溶液およびエッチングパラメーターを調整／最適化することが必要となることがある。
【００３５】
好ましくは、前記酸性溶液は、以下のＨＦ、Ｈ2ＳＯ4、ＨＣｌ、ＮＨ4ＨＦ2の１種以上の水溶液を含む。これらの酸性溶液を、更なるｐＨ＜７の溶液と合してよい。該酸性溶液中での水素イオンの濃度は、２５ｍｏｌ／Ｌ未満、好ましくは５ｍｏｌ／Ｌ未満、より好ましくは１ｍｏｌ／Ｌ未満、最も好ましくは０．１ｍｏｌ／Ｌ未満であってよい。これらのエッチング条件は、更に以下で述べられるガラス組成物では特に有利であることが分かった。これらのエッチング条件を他の種類のガラスにも適用できること、または他のエッチング条件も、特定の要求に応じて好ましいことがあることは、直ちに明確になる。
【００３６】
特定の環境に応じて、高温処理を含む端面前処理が好ましいことがあり、特にレーザー処理を含む高温処理が好ましいことがある。連続発信（ＣＷ）レーザー、例えばＣＯ2レーザーおよび一般的な緑色光レーザーによる慣用のレーザー割断は、レーザーによる急速加熱に引き続き素早く急冷することで、ガラスを割って分離することで達成される。高エネルギーレーザーでの直接レーザー蒸発も可能である。しかしながら、それらの方法は両方とも、通常は、望ましくないマイクロクラックおよび粗面仕上げをもたらす。しかしながら、慣例でないレーザー割断が好ましく、それは、ナノ秒以下の時間、すなわちピコ秒、フェムト秒またはそれどころかアト秒の時間の超短レーザーパルスのフィラメントを基礎とするものである。そのようなレーザーは、脆い材料を、パルス化レーザーのフィラメンテーションまたは自己収束によって誘発されるプラズマ解離によって割断することができる。慣例でないレーザー割断法は、表面粗さの低い高品質の割断端面をもたらし、従って、例えば端面前処理のために使用することができる。この場合に、端面前処理は、例えばガラスシートまたはコイル状に巻かれたガラスリボンから超薄板ガラス物品を割断するまさにその間に達成することができる。
【００３７】
選択的に、端面前処理は、特に研磨処理を含む機械的処理を含んでよい。その研磨は、化学強化の前に超薄板ガラスシートの端面に適用される。端面の研磨は、単一枚の超薄板ガラスでは達成困難であるので、その端面処理は、例えば数枚の超薄板ガラスシートを表面を接して積み重ねることによって行うことができる。従って、該方法は、好ましくは数枚の超薄板ガラスシートの積層物を形成し、その超薄板ガラスシートの積層物の積み重ねた方向に対して側面側に研磨処理を適用することを含む。
【００３８】
好ましくは、研磨後の平均表面粗さは、５μｍ未満、好ましくは２μｍ未満、より好ましくは１μｍ未満、更により好ましくは０．５μｍ未満、最も好ましくは０．２μｍ未満である。
【００３９】
本発明による方法は、超薄板ガラスまたはガラス物品のために特に有利である。従って、超薄板ガラスシート、ひいては超薄板強化ガラス物品は、０．４ｍｍと等しいもしくはそれ未満の、または好ましくは０．３ｍｍと等しいもしくはそれ未満の厚みを有してよい。該方法は、０．２ｍｍと等しいもしくはそれ未満の、またはそれどころか０．１ｍｍと等しいもしくはそれ未満の厚みに関して特に有用であることが分かった。該方法は、０．０１ｍｍの薄さまたはそれどころかそれより薄くても有利に適用された。
【００４０】
本発明による方法によって製造された超薄板強化ガラス物品は、保護フィルムとしての用途において、例えば携帯電話、タブレットコンピュータ、ラップトップ、抵抗膜式スクリーン、ＴＶ、鏡、窓、航空機窓、家具および白物家電のために特に有用である。前記超薄板強化ガラス物品は、特にタッチパネル、有機発光ダイオード（ＯＬＥＤ）、有機光起電装置（ＯＰＶ）および指紋センサとしても有用である。従って、本発明の方法は、該超薄板ガラスシートが、本質的に矩形の形で、好ましくは２０ｍｍと等しいまたはそれ未満、好ましくは１０ｍｍと等しいまたはそれ未満、より好ましくは８ｍｍと等しいまたはそれ未満、最も好ましくは６ｍｍと等しいまたはそれ未満のコーナー半径を有する丸い角を有する矩形の形で提供される場合に特に好ましい。そのような形は、しばしば上述の用途で使用される。特定の用途が必要であれば、超薄板ガラスシートを、例えば丸形または楕円形のような他の形で提供できることも自明である。
【００４１】
超薄板ガラス、特にスマートフォンおよびタブレットのために設計された超薄板ガラスは、しばしばカメラ穴またはスピーカ用の開口部を必要とし、それらは丸い角またはその同等物を必要とする。そのような人為的な穴および角は、超薄板ガラスの強化に顕著な影響を及ぼす。それらの人為的な穴および角は、より多くのキズまたはチッピングを発生するので、表面圧縮応力は、未処理の超薄板ガラスと比較して大幅に変更される。従って、必要以上のキズを含む変更された圧縮応力は、強化の間に超薄板ガラスの破断を引き起こすことがある。先に既に示したように、穴および丸い角を有する超薄板ガラスのための強化の歩留まりは、本発明による端面前処理によって顕著に高められることが判明した。従って、該方法は、有利には超薄板ガラスシートに少なくとも１つの穴を設けることを含む。前記穴は、超薄板ガラスシートの第一の表面および第二の表面を貫通していると理解され、通常は、ガラス物品の端面からある間隔を有する。それによって前記穴は、円形、矩形または本質的に矩形であってよく、かつ正方形または本質的に正方形であってよく、またはその他のより不規則な形を有してもよい。円形の穴は、一般的には、２０ｍｍ、１５ｍｍ、１２ｍｍ、１０ｍｍ、８ｍｍまたは５ｍｍの半径を有する。該穴が、特定の用途に応じて、その他の半径、例えば前記値より大きいまたはより小さい半径を有することもできることは自明である。前記の「本質的に矩形の」または「本質的に正方形の」とは、特に丸い角を有する矩形もしくは正方形の穴、または純然たる矩形もしくは正方形とのそれ以外の僅かなずれを有する矩形もしくは正方形の穴を指す。角の半径は、一般に４ｍｍ、３ｍｍ、２ｍｍ、１ｍｍ、０．５ｍｍの値を有する。特定の用途に応じて、本質的に矩形の穴、本質的に正方形の穴、またはその他の本質的に多角形の穴の丸い角が、他の半径を有することは自明であってよい。
【００４２】
相応の組成を有する以下のガラスが好ましく、それらのガラスは、本発明による方法で処理した場合に、高い強化の歩留まりを示しただけでなく、後処理を適用すると強度の著しい増大を示した。
【００４３】
しかしながら、本発明は、他の組成のためにも適しており、かつ多くのその他のガラスおよびガラスセラミックのために有利であることが分かった。
【００４４】
本発明による方法で使用される好ましい一つのガラスは、以下の組成（質量％）を有するリチウムアルミノケイ酸塩ガラスである。
【００４５】
【表２】
2018188360.tif 000005
【００４６】
本発明による方法で使用される好ましいもう一つのガラスは、以下の組成（質量％）を有するソーダ石灰ガラスである。
【００４７】
【表３】
2018188360.tif 000006
【００４８】
本発明による方法で使用される好ましいもう一つのガラスは、以下の組成（質量％）を有するホウケイ酸塩ガラスである。
【００４９】
【表４】
2018188360.tif 000007
【００５０】
本発明による方法で使用される好ましいもう一つのガラスは、以下の組成（質量％）を有するアルカリ金属アルミノケイ酸塩ガラスである。
【００５１】
【表５】
2018188360.tif 000008
【００５２】
本発明による方法で使用される好ましいもう一つのガラスは、以下の組成（質量％）を有する低アルカリ金属アルミノケイ酸塩ガラスである。
【００５３】
【表６】
2018188360.tif 000009
【００５４】
本発明で使用されるガラス、特に上述のガラスは、変性されていてもよい。例えば、ガラスの色は、遷移金属イオン、希土類イオン、例えばＮｄ2Ｏ3、Ｆｅ2Ｏ3、ＣｏＯ、ＮｉＯ、Ｖ2Ｏ5、ＭｎＯ2、ＴｉＯ2、ＣｕＯ、ＣｅＯ2、Ｃｒ2Ｏ3および０質量％〜２質量%のＡｓ2Ｏ3、Ｓｂ2Ｏ3、ＳｎＯ2、ＳＯ3、Ｃｌ、Ｆおよび／またはＣｅＯ2をガラス組成物中に添加することによって変更することができる。そのような色の変更は、消費者向け電子機器のデザイン、例えば背面を隠すための必要色を豊かにするか、または超薄板ガラス物品のために追加の機能を、例えばカラーフィルタとしての機能を与えることができる。更に、発光性イオン、例えば遷移金属イオンおよび希土類イオンを、光学的機能を与えるために、例えば光増幅体、ＬＥＤ、チップ型レーザー等のために添加することができる。特に、０質量%〜５質量%の希土類酸化物を、磁気的機能、光子機能または光学的機能を導入するために添加することができる。
【００５５】
ガラス物品には、ガラス物品のイオン交換をＡｇ+含有塩浴またはＣｕ2+含有塩浴中で適用することによって、抗微生物機能を与えることもできる。イオン交換後に、Ａｇ+またはＣｕ2+の濃度は、１ｐｐｍより高く、好ましくは１００ｐｐｍより高く、より好ましくは１０００ｐｐｍより高い。抗微生物機能を有する超薄板ガラスは、病院で使用されるコンピュータまたはスクリーンのような医療機器および抗微生物機能を有する消費者向け電子機器のために利用できるかもしれない。
【００５６】
そのようなガラスの更なる好ましい別形は、ＰＣＴ／ＣＮ２０１３／０７２６９５に見られ、その参照により本明細書に援用される。
【００５７】
そのようなガラスまたは他のガラスからできた超薄板ガラス物品の強化処理は、有利には、化学強化の間にイオン交換速度を遅く制御することによって達成され、こうして３０μｍ未満のイオン交換層の深さＤｏＬ（ＬDoL）、１００ＭＰａから７００ＭＰａの間の表面圧縮応力ＣＳ（σCS）、および１２０ＭＰａ未満の内部引張応力ＣＴ（σCT）が実現され、ここで、該強化された超薄板ガラス物品の厚みｔ、ＤｏＬ、ＣＳおよびＣＴは、関係
【数３】
2018188360.tif 000010
を満たしている。
【００５８】
好ましくは、該化学強化は、３５０℃から７００℃の間の塩浴中での１５分間〜４８時間にわたる緩慢なイオン交換を含む。
【００５９】
本発明による方法で超薄板ガラスシートを準備するためには、超薄板ガラス物品は、例えばより大きな超薄板ガラスシートから割断されうる。好ましくは、超薄板ガラスシートは、ガラスリボンから割断される。このガラスリボンは、加熱されたガラスプリフォームのリドロー成形により、または溶融物から引き出すことによって製造することができる。溶融物からリボンを引き出すために使用可能な方法は、ダウンドロー法またはオーバーフローフュージョン法である。
【００６０】
該ガラスリボンは、幾らかの時間にわたり貯蔵することができ、または本発明によるガラス物品のためにガラスシートを割断する前に別の設備に移送することもできる。上述のドロー法は、長尺のリボンを製造する場合には特に有効である。しかしながら、破断の確率は、ガラス物品のサイズに伴って一般的に高まる。これは、機械的応力がガラス物品に作用される場合に特に決定的である。他方で、所要貯蔵空間を減らし、貯蔵および輸送の間のリボンの取り扱いを簡単にするために、リボンをコイル状に巻くことが有用である。リボンはコイル材内で曲がるので、ガラスには機械的応力がかかる。
【００６１】
更に、リボンがコイル状に巻かれる過程に耐えても、応力腐食割れのため、より後の時点で貯蔵または輸送の間に破断が生ずることもある。しかしながら、単独のクラックでさえも、後続の加工に問題を引き起こすこととなる。それというのも、コイル材からの巻き出しを、そのクラックのところで中断する必要があるからである。しばしば、１つのクラックが、事実上ガラスリボン全体を役に立たないものにすることがある。
【００６２】
このように、本発明の更なる課題は、超薄板ガラスの化学強化のための全体の歩留まりを、超薄板ガラスシートの端面前処理と化学強化の前の加工ステップの歩留まりを最適化することによって更に改善することである。
【００６３】
これらの加工ステップは、一般的に、ガラスリボンを準備するステップと、そのガラスリボンをコイル状に巻くことでコイル材とするステップとを含む。コイル状に巻いた後に、ガラスリボンはコイル材から巻き出され、割断されることで、ガラスシートが得られる。これらのガラスシートは、本発明によればエッチングおよび化学強化によって更に加工される。中間生成物としてのコイル材は、割断ステップの前のクラックを避けるために特定の様式で巻き付けられる。特に、該コイル材の曲げ半径は、リボンの長さに依存して選択される。これは、例えば応力腐食割れによるガラスリボンの遅延破壊の確率は、長さに伴って、特にその辺長に伴って高まることが分かっているからである。
【００６４】
具体的には、本発明の一実施形態によれば、該方法は、
−  少なくとも１０メートルの長さを有する、好ましくは１０メートルから１０００メートルまでの範囲の長さを有するガラスリボンを準備するステップ、
−  該ガラスリボンをコイル状に巻き上げることでコイル材を形成するステップ
を含み、ここで、前記コイル材のコア半径または内径は、最内層にかかる引張応力が
【数４】
2018188360.tif 000011
より小さくなるように選択され、
前記式中、
Ｌrefは、辺長であり、かつ
Ａrefは、ガラスリボン試片の側面の表面積であり、
σ￣aは、ガラスリボン試片の側面内で生ずる該試片の破断時の引張応力の中央値であり、かつ
σ￣eは、ガラスリボン試片の端面から広がる該試片の破断時の引張応力の中央値であり、
ΔeおよびΔaは、それぞれ、該試片の端面でのまたは側面内での該試片の破断時の引張応力の標準偏差（すなわち、中央値σ￣e、σ￣aの標準偏差）であり、
Ａappは、ガラスリボンの１つの側面の表面積であり、かつ
Ｌappは、ガラスリボンの長辺の合計辺長であり、かつ
Φは、少なくとも半年の時間間隔内で規定される破断の最大速度である。
【００６５】
前記のコア径を有するガラスリボンは、コイル状に巻いた後に貯蔵され、引き続きコイル材から巻き出され、複数のガラスシートへと割断される。次いで該ガラスシートは、本明細書で更に記載されるように、端面前処理、化学強化、および場合に応じて後処理によって更に加工される。
【００６６】
好ましくは、規定される破断の最大速度Φは、０．１またはそれ未満である。その破断の最大速度が更に０．０５未満であることが特に好ましい。
【００６７】
しかしながら、コイル材の取り扱いを容易にし、該コイル材の省スペースの寸法を得るためには、該ガラスリボンの最内層には少なくとも２２ＭＰａの引張応力が作用されることが更に好ましい。こうすることで、該コイル材の内径および全寸法は縮小される。
【００６８】
最大引張応力σappおよびコイル材のコアでの曲げ半径の確実な値を取得するためには、試片の端面が、ガラスリボンの端面と同じ品質および特性を有することが重要である。特に、これは、試片をリボンの端面から、該試片の１つの端面が該リボンの端面区間であるように割断することによって達成される。値σ￣eおよびΔeを得るために、ガラスリボンの当初の端面区間ではない別の端面から広がる破断は無視される。
【００６９】
もちろん、全てのガラスリボンを試験する必要はない。一般に、１つのガラスリボンを使用して、試片を割断し、パラメーターσ￣e、Δe、σ￣a、Δaを測定し、次いで先に示した関係（１）によって定義される値を下回る引張応力しか引き起こさないコア径で１つ以上の更なるガラスリボンを巻き上げることができる。
【００７０】
適切な破断試験は、２点曲げ試験である。この試験は、２つのフランジの間に試片を固定することによって行われる。それらのフランジは、試片がより一層曲がって、最後には破断するような向きに互いに移動する。破断時の引張応力は、試片の曲げ半径から決定でき、または該フランジの距離から間接的に決定できる。
【００７１】
最小コア径または内径を関係（１）から決定するためには、以下の関係式：
【数５】
2018188360.tif 000012
を用いることができる。
【００７２】
この等式においては、Ｅは、ガラスのヤング率を示し、νは、ポアソン比を示し、かつＲは、コイル材の内径を示す。
【００７３】
しばしば、より一層長期の貯蔵が検討されることがある。より長期にわたる、例えば１０年にわたる破断の速度が低くなることを保証するために、コイル材の最内層での引張応力が
【数６】
2018188360.tif 000013
を下回ることが好ましい。
【００７４】
一例として、１００ｍの長さ、０．２ｍの幅、および５０μｍの厚みを有するガラスリボンは、中間貯蔵のために巻き付けられてコイル材とされ、引き続き該リボンからガラスシートを割断することによって加工され、該ガラスシートは端面前処理および化学強化によって加工される。ガラスのヤング率はＥ＝７４．８ＧＰａであり、かつポアソン比は、ν＝０．２３８である。破断の最大速度は、１％を超過しないものとする。すなわちΦ＝０．０１である。
【００７５】
一例として、内径は、関係（３）に従って選択される。破断試験は、表面積ＡRef＝１２１ｍｍ2を有する試片で実施した。この例で使用される２点曲げ試験に関連する辺長は、ＬRef＝２ｍｍである。その破断試験により、表面強度に関するパラメーターとしてσ￣a＝４２１ＭＰａ（中央値）およびΔa＝３５ＭＰａ（標準偏差）が得られ、端面強度に関するパラメーターとしてσ￣e＝１７１ＭＰａ（中央値）およびΔe＝１６．９ＭＰａ（標準偏差）が得られた。
【００７６】
Ａapp＝０．２ｍ×１００ｍ＝２０ｍ2およびＬapp＝２×２００ｍ＝２００ｍを関係（３）において使用することで、
【数７】
2018188360.tif 000014
が得られる。
【００７７】
それに応じて、端面の強度（等式４）は、表面強度（等式５）よりも低く、従って端面の強度が、ガラスコイルの寿命を決定づけるものである。
【００７８】
関係（３）に従って、最大引張応力は、
【数８】
2018188360.tif 000015
である。
【００７９】
【数９】
2018188360.tif 000016
およびｔ＝０．０５ｍｍを等式（２）に代入することで、コイル材の内側の最小半径が得られる。
【００８０】
【数１０】
2018188360.tif 000017
【００８１】
従って、コイル内径は、少なくとも２×３９ｍｍ＝７８ｍｍであるべきである。この条件を満たすために、例えば前記リボンを巻き付けることで、８０ｍｍの内径を有するコイル材とすることができる。またこの直径は、２２ＭＰａを超過する引張応力をもたらすため、小型のコイルサイズと長期破断の低い確率が達成される。
【００８２】
その例から明らかなように、端面強度は、化学強化の歩留まりに影響を及ぼすだけでなく、ガラスリボンのような大きな寸法のガラスシートが基礎材料として使用される場合に全体の歩留まりにも影響を及ぼす。このように、出発材料としてガラスリボンを用いる方法全体の全歩留まりは、リボンの端面が処理されることで更に改善することができる。本発明の更なる改善点によれば、従って、リボンの端面をエッチングすることで、表面品質が改善され、ひいてはリボンの長期安定性が改善されると予想される。具体的には、本発明による方法は、ガラスリボンの長手方向端面を、好ましくはコイル材形成のために該ガラスリボンをコイル状に巻き上げる前にエッチングするステップを更に含んでよい。
【００８３】
また本発明は、本明細書に記載される方法で半完成品として使用するための、第一の表面および第二の表面を有し、それらの表面が少なくとも１つの端面によって接続されている、第一の表面と第二の表面との間に厚み（ｔ）を有する超薄板ガラスシートであって、少なくとも１つの端面で、好ましくは全ての端面で端面欠陥が減少され、および／または丸められ、こうして該超薄板ガラスシートの後続の化学強化の間での破断への耐久性が高められた超薄板ガラスシートを提供する。そのような半完成品は、本明細書に記載されるように化学強化処理にかける準備ができており、こうして先に記載されるように高い歩留まりが保証される。少なくとも１つの端面の平均表面粗さは、有利には、１０μｍ未満、好ましくは５μｍ未満、より好ましくは２μｍ未満、更により好ましくは１μｍ未満、最も好ましくは０．５μｍ未満である。半完成品の厚み（ｔ）は、好ましくは、０．４ｍｍと等しいまたはそれ未満であり、有利には０．３ｍｍと等しいまたはそれ未満であり、より好ましくは０．２ｍｍと等しいまたはそれ未満であり、最も好ましくは０．１ｍｍと等しいまたはそれ未満である。半完成品の更なる特徴および利点は、本明細書における本発明による方法の説明から判断することができる。
【００８４】
また本発明は、第一の表面および第二の表面を有し、それらの表面が少なくとも１つの端面によって接続されている、第一の表面と第二の表面との間に厚み（ｔ）を有する超薄板化学強化ガラス物品、好ましくは本明細書に記載される方法によって製造された超薄板化学強化ガラス物品であって、少なくとも１つの端面で、好ましくは全ての端面でガラス欠陥が減少され、および／または丸められた超薄板化学強化ガラス物品を提供する。該ガラス物品の厚み（ｔ）は、好ましくは、０．４ｍｍと等しいまたはそれ未満であり、有利には０．３ｍｍと等しいまたはそれ未満であり、より好ましくは０．２ｍｍと等しいまたはそれ未満であり、最も好ましくは０．１ｍｍと等しいまたはそれ未満である。それによって、超薄板化学強化ガラス物品の１つ以上の端面の平均表面粗さは、有利には、１０μｍ未満、好ましくは５μｍ未満、より好ましくは２μｍ未満、更により好ましくは１μｍ未満、最も好ましくは０．５μｍ未満である。
【００８５】
好ましくは、超薄板化学強化ガラス物品の、有利には本明細書に記載される後処理を適用することによって製造される超薄板化学強化ガラス物品のガラス欠陥は、少なくとも１つの表面の少なくとも１つの領域において減少され、および／または丸められており、こうして、好ましくは、少なくとも１つの領域における平均表面粗さは、１０μｍ未満、好ましくは５μｍ未満、より好ましくは２μｍ未満、更により好ましくは１μｍ未満、最も好ましくは０．５μｍ未満である。好ましい一実施形態においては、欠陥が減少された、および／または丸められた欠陥を有する端面および／または表面領域は、酸性溶液、特にＨＦ、Ｈ2ＳＯ4、ＨＣｌ、ＮＨ4ＨＦ2の水溶液の１種以上でエッチングされる。もう一つの好ましい実施形態においては、超薄板化学強化ガラス物品は、本質的に矩形の形を有し、好ましくは２０ｍｍと等しいまたはそれ未満の、好ましくは１０ｍｍと等しいまたはそれ未満の、より好ましくは８ｍｍと等しいまたはそれ未満の、最も好ましくは６ｍｍと等しいまたはそれ未満のコーナー半径（Ａ）を有する丸い角を有する矩形の形を有し、好ましくは少なくとも１つの穴、好ましくは円形または丸い角を有する本質的に矩形の形の穴を有する。有利には、丸い角に隣接する１つ以上の端面および／または該当する場合は少なくとも１つの穴に隣接する１つ以上の端面は、前記少なくとも１つの端面と同様に、欠陥が減少され、および／または丸められている。
【００８６】
更なる好ましい一実施形態においては、超薄板化学強化ガラス物品は、イオン交換層により表面圧縮応力層を有し、ここで、イオン交換層の深さＤｏＬ（ＬDoL）は、３０μｍ未満であり、表面圧縮応力ＣＳ（σCS）は、１００ＭＰａから７００ＭＰａの間であり、かつ内部引張応力ＣＴ（σCT）は、１２０ＭＰａ未満であり、ここで、該強化された超薄板ガラス物品の厚みｔ、ＤｏＬ、ＣＳおよびＣＴは、関係
【数１１】
2018188360.tif 000018
を満たしている。
【００８７】
本発明による超薄板化学強化ガラス物品は、１５０ｍｍまたはそれ未満の、好ましくは１００ｍｍまたはそれ未満の、より好ましくは５０ｍｍまたはそれ未満の、更により好ましくは３０ｍｍまたはそれ未満の、最も好ましくは１５ｍｍまたはそれ未満の曲げ半径を有してよい。超薄板化学強化ガラス物品は、２００ＭＰａまたはそれより大きい、好ましくは５００ＭＰａまたはそれより大きい、より好ましくは１０００ＭＰａまたはそれより大きい、最も好ましくは１５００ＭＰａまたはそれより大きい曲げ強度を有しうる。曲げ強度は、それにより３点曲げ試験によって測定される。
【００８８】
本発明の一実施形態によれば、化学強化は、ロール・ツー・ロール法で実施してよい。具体的には、該方法は、
−  巻き付けられてガラスコイルとなったガラスリボンを準備するステップと、
−  該ガラスコイルから連続的に巻き出すステップと、
−  巻き出しながら、該ガラスコイルから巻き出された区間においてガラスリボンを化学強化するステップと、
−  化学強化されたガラスリボンを再びコイル状に巻くことで、ガラスコイルを得るステップと、
を含んでよい。
【００８９】
従って、該方法は、ガラスリボンの連続的な処理を含む。ガラスコイルの間の中間区間において、本発明による端面処理を化学強化に加えて実施してよい。こうすることで、化学強化と端面処理が、単独のロール・ツー・ロール法の間に行われる。
【００９０】
超薄板ガラスの直結式のロール・ツー・ロール強化を実現するために、幾つかのパラメーター、例えば予熱温度および温度勾配分布、強化温度および強化時間、ガラスリボンの供給速度、後加熱温度および温度勾配分布を検討することが有用である。本発明の改善点によれば、該ガラスリボンは、強化炉に直接入れるのであれば突然の熱衝撃下での破断を避けるために、まず最初に予熱温度区間に入れる。予熱炉は、室温から強化温度までの勾配温度分布が得られるように設計することができる。ガラスリボンは、温度が好ましくは室温から１５０℃までで設定されている冷却器側から入れる。予熱炉の出力側は、強化炉に近接しており、その出力側の温度は、強化温度付近（３５０℃〜５５０℃）である。強化時間も必要とされるＣＳおよびＤｏＬに依存するので、該ガラスリボンの炉内への供給速度は、塩浴中に浸漬しているリボン区分の長さを強化時間で割ることによって計算することができる。強化された超薄板ガラスを冷却するための後加熱炉を設けてもよい。この炉は、前記予熱炉と同様の設計であってよい。
【００９１】
一実施形態によれば、ガラスリボンはカリウムイオンを含有する溶融塩浴に浸漬され、該浴を通じて移動されることで、化学強化が行われる。
【００９２】
更なる一実施形態によれば、該化学強化は、カリウム塩水溶液をガラスシート、特にガラスリボン上に吹き付けるステップ、該ガラスシートを加熱することで水溶液の水を蒸発させて、ガラス表面上にカリウム塩を残留させるステップ、引き続き該ガラスシートを強化炉を通して移動させるステップを含み、その炉が更に該ガラスを加熱することで、化学強化のためのイオン交換が促進される。水の蒸発のための加熱は、後続の化学強化のための温度までもガラスを加熱する予熱炉中で達成することができる。その水溶液のために適切なカリウム含有塩は、特にＫＮＯ3、Ｋ3ＰＯ4、ＫＣｌ、ＫＯＨ、Ｋ2ＣＯ3である。
【００９３】
予熱炉は、好ましくは温度勾配を有する。該炉内への超薄板ガラスの供給速度は、強化路の長さを強化時間で割ることによって計算することができる。再び、強化ガラスリボンの制御された冷却のための後加熱処理を行ってよい。
【００９４】
水溶液を乾燥させて、カリウム含有塩の被膜をガラス表面上に生ずることを伴う化学強化のこの実施形態は、ロール・ツー・ロールに制限されない。このように、その化学強化は、熱間成形後に、例えばダウンドロー成形ステップまたはリドロー成形ステップに引き続きガラスリボンに適用することができる。
【００９５】
考えられる改善点によれば、予熱および冷却は、同じ炉内で行うことができる。こうするためには、例えばガラスリボンを、移動方向が反転するようにループにおいて案内することができる。こうすることで、化学強化ガラスとリボンのまだ加熱および強化されるべき区分は、炉内で反対方向に移動する。
【００９６】
超薄板化学強化ガラス物品の更なる特徴および利点は、本明細書における本発明による方法の説明から判断することができる。
【００９７】
本発明を図説するために使用される図面は、以下を示している。
【図面の簡単な説明】
【００９８】
【図１】切りっぱなしの超薄板ガラスの端面品質。
【図２】強化された０．１ｍｍガラスシートにおいて締付力により引き起こされたクラック。
【図３】切りっぱなしのガラスシートの端面の概略的切断図（ａ）および化学強化前にエッチングされたガラスシートの概略的切断図（ｂ）。
【図４】実施例１〜４でガラス試片として使用される本発明による超薄板ガラス物品の形および寸法。
【図５】ＸｅｎｓａｔｉｏｎＣｏｖｅｒ（登録商標）および実施例２によるガラス試片の２つの異なる種類のガラスを４種類の異なる様式で処理した場合の強度の比較。
【図６ａ】ＸｅｎｓａｔｉｏｎＣｏｖｅｒ（登録商標）のガラス型の３点曲げ強度についての累積確率。
【図６ｂ】実施例２によるガラス試片のガラス型の３点曲げ強度についての累積確率。
【図７】コイル状に巻き上げることでコイル材を形成したガラスリボンの概略図。
【図８】ロール・ツー・ロール法の一実施形態の概略図。
【図９】ガラスリボンの連続的製造のための装置の概略図。
【図１０】化学強化前にガラスリボン上にカリウム塩水溶液を析出させる一実施形態。
【図１１】単一の炉内でガラスリボンを加熱した後に化学強化し、そして化学強化した後に冷却する一実施形態。
【００９９】
図面の詳細な説明
図１は、切りっぱなしの、すなわち割断後に端面（２）に更なる処理をしていない超薄板ガラスシート（１）の端面品質の画像を示している。その端面は、ガラスの割断の直接の結果としての、例えばダイアモンド製ホイールまたはダイアモンド製の刃先によりスクライブし割った後の多くの鋭いクラック（３）およびチッピング（４）を明らかに示している。
【０１００】
図２は、幾つかのガラスシート（６．１）〜（６．５）が中に保持されている強化用ホルダー（５）を示している。強化の間に、ガラスシート（６．１）〜（６．５）は、強化用ホルダー（５）に垂直に配置される。垂直配置されたガラスシート（６．１）〜（６．５）の２つの切断縁部は、２つのジグザグ型鋼棒（７）によって固定されている。サンプルホルダー（５）上にある超薄板ガラスを一般的に４００℃を上回る溶融塩浴中に入れた後に、鋼棒（７）とガラスシート（６．１）〜（６．５）の熱膨張率が異なることにより、締付力が引き起こされる。その締付力のもと、前記クラックおよびチッピングが伝播し、それが、図２の幾つかのガラスシート（６．２）および（６．４）に見ることができるように、強化の間に超薄板ガラスの破断（８）を引き起こすことがある。従って、薄板および超薄板ガラスシート（６．１）〜（６．５）についての強化の歩留まりは、一般的にかなり不十分である。
【０１０１】
図３ａおよび図３ｂは、切りっぱなしの超薄板ガラスシート（図３ａ）および本発明による端面エッチングを含む端面前処理を行った後の超薄板ガラスシート（図３ｂ）の端面（１０）の概略的切断図を示す。切りっぱなしの超薄板ガラスの鋭いキズ（１１）は、図３ｂに示されるようにエッチングによって丸められる（１２）。このようにガラス中の応力は大きく低下し、それは超薄板ガラスに関する強化の歩留まりに有益である。この方法は、驚くべきことに、穴または丸い角を有するガラスについて有効であることが分かった。しかしながら、欠陥のサイズおよび欠陥の曲率に関連した応力を考慮すると、一方でエッチングは、キズを丸めるが、他方ではエッチングは欠陥のサイズをある程度まで大きくするので、エッチングのバランスが存在する。エッチングの具体的な最適量は、様々なパラメーターに依存してよく、例えばガラスの種類、ガラスの厚み、エッチング溶液等に依存して決定されるべきである。
【０１０２】
図４は、実施例１〜４で試片として使用される本発明による超薄板ガラスシートまたは超薄板化学強化ガラス物品（１５）の一例の形の概略図を示す。該ガラス物品（１５）は、幅Ｂ、長さＬおよび半径Ａを有する丸い角を有する本質的に矩形の形を有する。該ガラス物品（１５）は、その角の１つの近接した縁（１７）からＤだけ離れたところを中心とした円形の穴（１６）を有する。以下の実施例１〜４においては、Ｄ＝１０ｍｍであり、ａ＝５ｍｍであり、一方でＡ＝１０ｍｍである。図４に示されるガラス物品（１５）のＬおよびＢの比率は、実施例１〜４に示される値に相当せず、むしろ基本形の説明のために用いられる。
【０１０３】
図５は、以下に記載される実施例２に従って４つの異なる様式で処理されたＳＣＨＯＴＴ（登録商標）による２つの異なる種類のガラスＤ２６３（登録商標）およびＡＳ８７の強度についての比較値を示している。両方の種類のガラスに関する、切りっぱなしの試片（ＲＡＷ）、事前エッチングだけされた試片（Ｅ）、強化だけされた試片（Ｔ）および（事前）エッチングされ強化され（事後）エッチングされた試片についての相応の強度を示している。図５は、実施例２との関連で更に説明される。
【０１０４】
図６ａおよび図６ｂは、図５との関連で記載される４つの異なる処理に関する実施例２によるガラス試片の得られた強度についての累積確率（％）の二重対数プロットを示している。図６ａおよび図６ｂは、実施例２との関連で更に説明される。
【０１０５】
図７は、前記のコイル材（３３）の一例を示している。ガラスリボン（３１）はコイル状に巻き上げられて、中空円筒形を有するコイル材（３３）が形成される。ガラスリボン（１）の長手方向端面（３２２，３２３）は、コイル材（３３）の隣接面を形成する。示される実施形態においては、該コイル材の内側面（３３１）は露出されている。図７の実施形態とは異なって、ガラスリボン（１）は、内側面（３３１）が心棒の外表面と接触するように心棒の周りに巻き付けられていてもよい。
【０１０６】
ガラスリボン（３１）の表面を保護するために、シート材料（３７）が重ねられていてもよい。該シート材料（３７）は、ガラスリボン（３３）の多層を半径方向で隔離する。シート材料（３７）としては紙のリボンまたはプラスチックフォイルが適切に使用されうる。
【０１０７】
図８は、本発明による方法を実施するための装置を図示している。この実施形態によれば、ガラスリボン（３１）は、ロール・ツー・ロール法において処理される。こうして、処理は、
−  巻き付けられてコイル材（３０）となったガラスリボン（３１）を準備するステップ、
−  該コイル材（３０）から連続的に巻き出すステップ、
−  巻き出しながら、該コイル材（３０）から巻き出された区間においてガラスリボン（３１）を化学強化するステップ、
−  化学強化されたガラスリボン（３１）をコイル状に巻き上げることで、更なるコイル材（３３）を得るステップ、
の方法ステップを基礎としている。
【０１０８】
該装置は、ガラスリボン（３１）を搬送するためのロール（１３０，１３１，１３２，１３３，１３４）を含む。矢印は移動方向を示している。ロール（１３０）〜（１３４）の回転速度は、ガラスリボン（３１）の供給速度を決定する。しかしながら、全てのロールが動かされている必要はない。例えば、ロール（１３４）が、ガラスリボンの移動のために動かされていてよい。他のロール（１３０）〜（１３３）は、そのガラスリボン（３１）を案内し、かつ支持しており、その移動しているリボンによって回転される。
【０１０９】
ガラスリボンのコイル材から解かれた区間は、まず最初に前処理ユニット（１４０）を通過する。このユニット（１４０）において、本発明による端面前処理が行われる。場合により、ガラス表面の清浄化のような更なるステップを行うことができる。
【０１１０】
その後に、ガラスリボン（３１）は、後続の化学強化のための温度にまでガラスを徐々に加熱する予熱炉（１５０）を通り抜ける。予熱は、ガラス中の温度差による機械的応力を回避または最小化する。予熱炉（１５０）は、遅く均一で連続的な加熱を達成するために移動経路に沿った温度勾配が与えられるように設計されていてよい。
【０１１１】
予熱炉（１５０）または化学強化の前の加熱ステップは、それぞれガラス物品を出発温度から後続の化学強化に適した温度にまで加熱することを含むが、ロール・ツー・ロール処理を伴う特定の一実施形態に制限されるものではない。一般的に、予熱は、個別のガラスシートの回分的加工において、またはリボンの熱間成形の後のインライン化学強化処理において使用することもできる。一般的に、そのガラス物品は、３００℃から５５０℃の間の温度に加熱される。
【０１１２】
予熱後に、ガラスリボンは、化学強化ユニット（１６０）を通り抜ける。このユニット内で、リボン（３１）は、溶融塩浴（１７０）中に浸漬される。該塩浴は、ナトリウムイオンまたはリチウムイオンと交換されるカリウムイオンを含む。
【０１１３】
ガラスリボンの進行速度は、塩浴（１７０）内で強化するために望ましい時間が満たされるように定められる。強化のための時間は、塩浴（１７０）の温度だけでなく、達成されるべきＤｏＬにも依存している。例えば、３μｍ〜５μｍの範囲のＤｏＬは、１０分〜１５分の強化時間で簡単に得ることができる。
【０１１４】
強化の後に、ガラスリボン（３１）は、好ましくは後処理ユニット（１８０）において後処理にかけられる。後処理ユニット（１８０）は、特にそれぞれ徐冷窯または冷却炉を含んでよい。徐冷窯内でのリボンの緩慢な冷却のため、機械的応力は取り除かれる。予熱炉（１５０）の場合と同様に、徐冷窯は、温度勾配を有してよいが、この場合にはその入口で最も高い温度を有し、その出口で最も低い温度を有する。好ましくは、ガラスリボン（３１）は、該リボンが更なるロール（３３）へと再びコイル状に巻かれる前に、１５０℃未満の温度に冷却される。
【０１１５】
図９は、前記の実施形態の一つの別形を示している。この別形は、図８の実施形態とは、本発明による端面処理と化学強化が、ガラスリボンの熱間成形過程に組み込まれている点で異なっている。この実施形態によれば、一般的にガラスリボン（３１）は、熱間成形装置（１９０）中で成形され、そして巻取られることで、コイル材（３３）が形成される。端面処理、特にエッチングおよび化学強化は、熱間成形と巻取りステップの間に行われる。従って、前処理ユニット（１４０）および化学強化ユニット（１６０）は、熱間成形ユニット（１９０）と、リボンを巻取ることでコイル材（３３）を形成するロール（１３４）との間に配置されている。
【０１１６】
あらゆる適切な熱間成形過程を用いることができる。示される実施形態においては、ガラスリボンは、溶融物（２００）から、例えばダウンドロー法またはオーバーフローフュージョン法によって成形される。しかしながら、該リボンは、加熱されたプリフォームからリドロー法によって成形することもできる。
【０１１７】
図１０は、図８の実施形態のもう一つの別形を示している。この別形は、どのように超薄板ガラスシートが供給されるかとは無関係である。例示されているように、図８と同様のロール・ツー・ロール処理で使用することができる。しかしながら、この実施形態は、直列処理として、ガラスリボンの熱間成形過程の中に組み込まれていてもよい。更に、個別の超薄板ガラスシートの回分的加工も同様に可能である。
【０１１８】
前処理ユニット（１４０）内で端面処理された後に、リボン（３１）のコイル材から巻き出された区間は、吹き付けユニット（２１０）を通過する。このユニット内で、少なくとも１種のカリウム塩の水溶液が、そのガラスリボン（３１）の表面上に吹き付けられる。予熱炉（１５０）内で、ガラスリボン（３１）は加熱される。それによって、水溶液から水が蒸発され、リボン（３１）の両方の逆側の表面上に塩の被膜が残る。次いで、該ガラスは、化学強化のための炉（１６０）内を通過する。その中で、塩が溶融し、化学強化のためのイオン交換が促進される。次いで該ガラスは、後処理ユニット（１８０）を通過し、その中で該ガラスは前記のように処理される。後処理は、ガラス表面から塩を除去するための清浄化ステップを含んでよい。最後に、リボン（３１）は巻取られることで、更なるコイル材（３３）が形成される。
【０１１９】
図１０の例示的実施形態とは異なって、予熱および／またはイオン交換後の冷却は、化学強化のために使用されるのと同じ炉内で行うことができる。
【０１２０】
図１１は、予熱炉および徐冷窯または冷却炉の両方として用いられる連続炉（２３０）に関する一実施形態を示している。この目的のために、リボン（３１）は、炉（２３０）を逆方向で２回通過する。リボン（３１）は、その移動方向から逸らせるためにロール（１３１）を介して曲げられてよい。
【０１２１】
炉（２３０）は、炉の開口部（２３１）での温度Ｔlから開口部（２３２）でのより高い温度Ｔhまでの範囲の温度勾配（２２０）が与えられるように設定されてよい。リボン（３１）は、初めて通過することにより、温度Ｔlから温度Ｔhにまで徐々に加熱され、その後に化学強化のための炉（１６０）に入る。温度Ｔhは、炉（１６０）内の温度と等しいか、またはそれに近い温度であってよい。リボン（３１）は逸らされて、再び炉（２３０）中に案内される。しかしながら、このときに、そのリボンは温度勾配を逆方向で通り抜けるため、徐々に冷却される。
【０１２２】
発明の有利な実施形態
一般性を失うことなく、以下の実施例のためには、アルカリ金属含有ガラスが使用される。あらゆる他のイオン交換可能なガラス、例えばケイ酸塩ガラスもしくはホウケイ酸塩ガラスまたは他の手段によって化学強化することができる他のガラスも、本発明から恩恵を受けるであろうことは直ちに明らかである。アルカリ金属含有ガラス、例えばＳＣＨＯＴＴ（登録商標）によるＰＣＴ／ＣＮ２０１３／０７２６９５によるガラスが特に適している。
【０１２３】
以下の表は、以下に記載される実施例１〜４の組成（第１表）および選択された特性（第２表）に関する概要を示している。
【０１２４】
第１表：  アルカリ金属含有のホウケイ酸塩ガラスの例示的実施形態
【表７】
2018188360.tif 000019
【０１２５】
第２表：  前記例示的実施形態の特性
【表８】
2018188360.tif 000020
【０１２６】
実施例１
第１表／第２表の実施例１による組成を有するガラスは、ダウンドロー法によって製造され、４４０ｍｍ×３６０ｍｍ×０．１ｍｍのガラスシートに割断される。その際、これらのシートを、３６０番の歯を有する１００°のＰｅｎｅｔｔダイアモンド製カッティングホイールで割断した。５０ｍｍ×５０ｍｍ（図４を参照、Ｌ＝５０ｍｍ、Ｂ＝５０ｍｍ）、１４２ｍｍ×７５ｍｍ（図４を参照、Ｌ＝１４２ｍｍ、Ｂ＝７５ｍｍ）および３００ｍｍ×２００ｍｍ（図４を参照、Ｌ＝３００ｍｍ、Ｂ＝２００ｍｍ）の寸法を有する４０枚の試片を割断した。それらの試片に、ＣＯ2レーザーによって、図４に示されるように、ａ＝５ｍｍの半径を有する１つの円形の穴（図４の１６）とＡ＝１０ｍｍの半径の４つの丸い角を設けた。該試片に、図４に示されるように４つのＲ５角（コーナーの半径は５ｍｍである）も設けた。更に、６０片の２０ｍｍ×５０ｍｍ×０．１ｍｍを切り取った。切りっぱなしの試片の半分の量の端面を、ＮＨ4ＨＦ2溶液によってエッチングした（端面前処理）。エッチングの量は、約１μｍであった。全ての試片を、１００％ＫＮＯ3中で４３０℃で１５時間にわたり化学強化した。事前エッチングされて強化された試片を、また強化後に事後エッチングした（後処理）。残りの３０枚の試片は、参照試片として、一切前処理または後処理をせずに化学強化のみを行った。イオン交換の後に、強化された試片を清浄化し、ＦＳＭ６０００で測定した。その結果は、平均ＣＳが１２２ＭＰａであり、ＤｏＬが１３．２μｍである。穴および丸い角を有する参照試片の強化の歩留まりは非常に低い。しかしながら、驚くべきことに、事前エッチングされた試片の強化の歩留まりは、かなり高められる。歩留まりの増大の詳細は、表３（ａ）および表３（ｂ）に示されており、その際、参照試片が、事前エッチングされた試片と比較される。追加の事後エッチングは、化学強化によって引き起こされるキズまたはマイクロクラックを除去または丸めることによって強度を高める。事後エッチングの後に、ＣＳは、９７ＭＰａであり、かつＤｏＬは１１．８μｍである。
【０１２７】
表３（ａ）  事前エッチングされていない場合の穴および丸い角を有する実施例１の強化の歩留まり
【表９】
2018188360.tif 000021
【０１２８】
表３（ｂ）  事前エッチングされた場合の穴および丸い角を有する実施例１の強化の歩留まり
【表１０】
2018188360.tif 000022
【０１２９】
３点曲げ試験は、万能機械試験機において２０ｍｍ×５０ｍｍの試片について実施した。それらの結果により、参照試片の強化されたガラスが、１４７ＭＰａの曲げ強度および破断することなく４５ｍｍの曲げ半径を有することが示された。強化された試片の事前と事後にエッチングされた場合の強度は、約２００ＭＰａであり、曲げ半径はほぼ３０ｍｍである。柔軟性は、本発明による前処理および後処理によって著しく高められる。
【０１３０】
実施例２
第１表／第２表の実施例２による組成を有するガラスは、ダウンドロー法によって製造され、４４０ｍｍ×３６０ｍｍ×０．１ｍｍのガラスシートに割断される。その際、該ガラスシートを、３６０番の歯を有する１００°のＰｅｎｅｔｔダイアモンド製カッティングホイールで割断した。５０ｍｍ×５０ｍｍ（図４を参照、Ｌ＝５０ｍｍ、Ｂ＝５０ｍｍ）、１４２ｍｍ×７５ｍｍ（図４を参照、Ｌ＝１４２ｍｍ、Ｂ＝７５ｍｍ）および３００ｍｍ×２００ｍｍ（図４を参照、Ｌ＝３００ｍｍ、Ｂ＝２００ｍｍ）の寸法を有する４０枚の試片を割断した。それらの試片に、図４に示されるように、ａ＝５ｍｍの半径を有する１つの円形の穴（図４の１６）とＡ＝１０ｍｍの半径の４つの丸い角を設けた。
【０１３１】
更に、９０片の２０ｍｍ×５０ｍｍ×０．１ｍｍを切り取った。６０片の切りっぱなしの試片の端面を、ＮＨ4ＨＦ2溶液によって５分間にわたりエッチングした（端面前処理）。エッチングの量は、約１μｍである。次いで、３０枚の試片を、１００％ＫＮＯ3中で４００℃で３時間にわたり化学強化した。事前エッチングされて強化された試片を、また強化後に事後エッチングした（後処理）。３０枚の試片は、参照試片として、一切前処理または後処理をせずに化学強化のみを行った。
【０１３２】
イオン交換の後に、強化された試片を清浄化し、ＦＳＭ６０００で測定した。その結果は、平均ＣＳが３０４ＭＰａであり、ＤｏＬが１４．０μｍである。穴および丸い角を有する参照試片の強化の歩留まりは非常に低い。しかしながら、驚くべきことに、事前エッチングされた試片の強化の歩留まりは、かなり高められる。歩留まりの増大の詳細は、表４（ａ）および表４（ｂ）に示されており、その際、参照試片が、事前エッチングされた試片と比較される。追加の事後エッチングは、化学強化によって引き起こされるキズおよび／またはマイクロクラックを除去または丸めることによって強度を高める。事後エッチングの後に、ＣＳは、２８０ＭＰａであり、かつＤｏＬは１３．４μｍである。
【０１３３】
表４（ａ）  事前エッチングがされていない穴および丸い角を有する実施例２の強化の歩留まり
【表１１】
2018188360.tif 000023
【０１３４】
表４（ｂ）  事前エッチングがされた穴および丸い角を有する実施例２の強化の歩留まり
【表１２】
2018188360.tif 000024
【０１３５】
３点曲げ試験は、万能機械試験機において、事前エッチングされた試片、強化された試片、および（事前）エッチングされ強化され（事後）エッチングされた試片について実施した（それぞれ３０片）。以下の表は、異なる処理がなされた試片について得られた平均曲げ強度を示している。
【０１３６】
表５（ａ）：  異なる処理がなされた実施例２の試片の強度比較
【表１３】
2018188360.tif 000025
【０１３７】
６８０ＭＰａの曲げ強度を有する参照試片の強化されたガラスは、破断することなく３０ｍｍの曲げ半径を有する。１５２０ＭＰａの強度を有する事前および事後にエッチングされた強化された試片は、ほぼ１０ｍｍの曲げ半径を有する。このように、柔軟性は、本発明による前処理および後処理によって著しく高められる。
【０１３８】
ＳＣＨＯＴＴ（登録商標）製の市販のアルミノケイ酸塩ガラス試片ＸｅｎｓａｔｉｏｎＣｏｖｅｒ（登録商標）も、比較のために準備した。その未処理のガラスは０．５５ｍｍ厚であり、それを、３６０番の歯を有する１００°のＰｅｎｅｔｔダイアモンド製カッティングホイールで１０ｍｍ×１０ｍｍ×０．５５ｍｍに割断し、次いで厚み０．１ｍｍにまで研磨する。その後、該ガラスを３９０℃で１時間にわたり化学強化した。得られたＣＳは、約８０８ＭＰａであり、かつＤｏＬは、約１２．６μｍである。切りっぱなしの試片、強化だけされた試片、および事前エッチングされ強化され事後エッチングされた試片を、比較のために準備した。ＮＨ4ＨＦ2による５分間にわたる追加の事後エッチングは、化学強化によって引き起こされるキズまたはマイクロクラックを除去または丸めることによって強度をかなり高める。事後エッチングの後に、ＣＳは、７５８ＭＰａであり、かつＤｏＬは１１．７μｍである。異なる処理がなされた試片について得られた平均曲げ強度は、以下の通りである。
【０１３９】
表５（ｂ）：  異なる処理がなされたＸｅｎｓａｔｉｏｎＣｏｖｅｒ（登録商標）の試片の強度比較
【表１４】
2018188360.tif 000026
【０１４０】
図５および図６ａ／ｂは、実施例２のガラス試片およびＳＣＨＯＴＴ（登録商標）によるＸｅｎｓａｔｉｏｎＣｏｖｅｒ（登録商標）についての幾つかの比較値を示している。図５から直ちに理解できるように、異なる種類のガラスは、（事前）エッチング−強化−（事後）エッチング（ＥＴＥ）によって達成された種々の強度の増加を示している。本発明による方法は、実施例２のガラスにおいて、ＸｅｎｓａｔｉｏｎＣｏｖｅｒ（登録商標）と比べてより有効であるが、それにもかかわらず、両方の種類のガラスに関して、切りっぱなしの試片（ＲＡＷ）、（事前）エッチングだけされた試片（Ｅ）または強化だけされた試片（Ｔ）と比較してかなりの増加を示している。
【０１４１】
図６ａおよび図６ｂから理解できるように、強度の一貫性は、両方のガラスについて、切りっぱなしの試片（ＲＡＷ、実線で黒丸）、（事前）エッチングだけされた試片（Ｅ、長点線と正方形）、強化だけされた試片（Ｔ、短点線と菱形）、および（事前）エッチング−強化−（事後）エッチングされた試片（ＥＴＥ、短長点線と三角形）についての累積確率を比較すると著しく高められている。
【０１４２】
また図５および図６ａ／ｂから、事前エッチングだけされた試片が、未処理の切りっぱなしの試片よりもかなり高い強度を有し、最終的に本発明により、強化の高い歩留まりがもたらされることも明らかになる。
【０１４３】
実施例３
第１表／第２表の実施例３による組成を有するガラスは、ダウンドロー法によって製造され、４４０ｍｍ×３６０ｍｍ×０．１ｍｍのガラスシートに割断される。その際、これらのシートを、３６０番の歯を有する１００°のＰｅｎｅｔｔダイアモンド製カッティングホイールで割断した。５０ｍｍ×５０ｍｍ（図４を参照、Ｌ＝５０ｍｍ、Ｂ＝５０ｍｍ）、１４２ｍｍ×７５ｍｍ（図４を参照、Ｌ＝１４２ｍｍ、Ｂ＝７５ｍｍ）および２００ｍｍ×３００ｍｍ（図４を参照、Ｌ＝３００ｍｍ、Ｂ＝２００ｍｍ）の寸法を有する４０枚の試片を割断した。それらの試片に、図４に示されるように、ａ＝５ｍｍの半径を有する１つの円形の穴（図４の１６）と４つのＲ５角（Ａ＝１０ｍｍ）を設けた。更に、２０ｍｍ×５０ｍｍ×０．１ｍｍの寸法を有する６０片を切り取った。切りっぱなしの試片の半分の量の端面を、ＮＨ4ＨＦ2溶液によってエッチングした（端面前処理）。エッチングの量は、約１μｍである。全ての試片を、１００％ＫＮＯ3中で４２０℃で２時間にわたり化学強化した。事前エッチングされた試片を、また強化後に事後エッチングした（後処理）。残りの３０枚の試片は、参照試片として、一切端面前処理または端面後処理をせずに化学強化のみを行った。イオン交換の後に、強化された試片を清浄化し、ＦＳＭ６０００で測定した。その結果は、平均ＣＳが３４０ＭＰａであり、ＤｏＬが１０．８μｍである。穴および丸い角を有する参照試片の強化の歩留まりは非常に低い。しかしながら、驚くべきことに、事前エッチングされた試片の強化の歩留まりは、かなり高められる。歩留まり増大の詳細は、表５（ａ）および表５（ｂ）に示されており、その際、参照試片が、事前および事後にエッチングされた試片と比較される。追加の事後エッチングは、化学強化によって引き起こされるキズまたはマイクロクラックを除去または丸めることによって強度を高める。事後エッチングの後に、ＣＳは、３１９ＭＰａであり、かつＤｏＬは９．６μｍである。
【０１４４】
表６（ａ）  事前エッチングされていない穴および丸い角を有する実施例３の強化の歩留まり
【表１５】
2018188360.tif 000027
【０１４５】
表６（ｂ）  事前エッチングされた穴および丸い角を有する実施例３の強化の歩留まり
【表１６】
2018188360.tif 000028
【０１４６】
３点曲げ試験は、万能機械試験機において２０ｍｍ×５０ｍｍの試片について実施した。それらの結果により、参照試片の強化されたガラスが、４７３ＭＰａの曲げ強度および破断することなく４０ｍｍの曲げ半径を有することが示された。強化された試片の事前と事後にエッチングされた場合の強度は、約５４５ＭＰａであり、曲げ半径は約３５ｍｍである。
【０１４７】
実施例４
第１表／第２表における実施例４による組成を有するガラスは、０．５５ｍｍの厚さを有し、そのガラスを３６０番の歯を有する１００°のＰｅｎｅｔｔダイアモンド製カッティングホイールによって割断する。次いで、その試片を厚さ０．１ｍｍまで研磨する。３０片の切りっぱなしの試片の端面を、ＮＨ4ＨＦ2溶液によってエッチングした。エッチングの量は、約１μｍである。全ての試片を、１００％ＫＮＯ3中で４２０℃で４時間にわたり化学強化した。事前エッチングされて強化された試片を、また強化後に事後エッチングした（後処理）。残りの３０枚の試片は、参照試片として、一切端面前処理または端面後処理をせずに化学強化のみを行った。得られたＣＳは、約８１４ＭＰａであり、かつＤｏＬは、約８．６μｍである。曲げ強度は、参照試片に関して約５８０ＭＰａであり、かつ事前および事後にエッチングされた強化した試片に関して約７５０ＭＰａである。追加の事後エッチングは、化学強化によって引き起こされるキズおよびマイクロクラックを除去または丸めることによって強度を高める。事後エッチングの後に、ＣＳは、４５６ＭＰａであり、かつＤｏＬは７．１μｍである。
なお、本発明は以下のとおりである。
［１］本発明は、超薄板化学強化ガラス物品の製造方法であって、
−  第一の表面および第二の表面を有し、それらの表面が少なくとも１つの端面によって接続されている、第一の表面と第二の表面との間に厚み（ｔ）を有する超薄板ガラスシートを準備するステップ、
−  該超薄板ガラスシートを化学強化することで、超薄板化学強化ガラス物品を製造するステップ、
を含む、製造方法において、
端面前処理を、化学強化の前に超薄板ガラスシートの少なくとも１つの端面に、好ましくは全ての端面に適用することで、端面欠陥が減少され、および／または丸められ、そして化学強化の間の超薄板ガラスシートの破断への耐久性が高められることを特徴とする、製造方法である。
［２］また、本発明では、後処理を、化学強化の後に超薄板化学強化ガラス物品の少なくとも１つの端面に、好ましくは全ての端面に少なくとも適用し、有利にはまたその表面または表面領域にも適用することで、欠陥が更に減少され、および／または丸められ、そして強化された超薄板ガラス物品が増強されることが好ましい。
［３］また、本発明では、端面前処理の間の、および／または該当する場合は後処理の間の表面粗さは、１０μｍ未満、好ましくは５μｍ未満、より好ましくは２μｍ未満、更により好ましくは１μｍ未満、最も好ましくは０．５μｍ未満にまで低減されることが好ましい。
［４］また、本発明では、端面前処理により、および／または該当する場合は後処理により除去される材料量は、２５．０μｍ未満、好ましくは１０．０μｍ未満、より好ましくは４．０μｍ未満、更により好ましくは１μｍ未満、最も好ましくは０．５μｍ未満であることが好ましい。
［５］また、本発明では、端面前処理および／または該当する場合は後処理は、化学的処理、機械的処理および／または高温処理を含むことが好ましい。
［６］また、本発明では、化学的処理は、酸性溶液でのエッチングを含むことが好ましい。
［７］また、本発明では、酸性溶液は、以下のＨＦ、Ｈ2ＳＯ4、ＨＣｌ、ＮＨ4ＨＦ2の１種以上の水溶液を含むことが好ましい。
［８］また、本発明では、酸性溶液中での水素イオンの濃度は、２５ｍｏｌ／Ｌ未満、好ましくは５ｍｏｌ／Ｌ未満、より好ましくは１ｍｏｌ／Ｌ未満、最も好ましくは０．１ｍｏｌ／Ｌ未満であることが好ましい。
［９］また、本発明では、高温処理は、レーザー処理、特にナノ秒またはそれより短い時間の超短レーザーパルスのフィラメントを基礎とするレーザー処理を含むことが好ましい。
［１０］また、本発明では、機械的処理は、研磨処理を含むことが好ましい。
［１１］また、本発明では、研磨処理は、数枚の超薄板ガラスシートの積層物を形成し、その超薄板ガラスシートの積層物の積み重ねた方向に対して側面側に研磨処理を適用することを含むことが好ましい。
［１２］また、本発明では、超薄板ガラスシートの厚み（ｔ）は、０．４ｍｍと等しいまたはそれ未満であり、好ましくは０．３ｍｍと等しいまたはそれ未満であり、より好ましくは０．２ｍｍと等しいまたはそれ未満であり、最も好ましくは０．１ｍｍと等しいまたはそれ未満であることが好ましい。
［１３］また、本発明では、超薄板ガラスシートが、本質的に矩形の形で、好ましくは２０ｍｍと等しいまたはそれ未満の、好ましくは１０ｍｍと等しいまたはそれ未満の、より好ましくは８ｍｍと等しいまたはそれ未満の、最も好ましくは６ｍｍと等しいまたはそれ未満のコーナー半径（Ａ）を有する丸い角を有する本質的に矩形の形で提供されることが好ましい。
［１４］また、本発明では、超薄板ガラスシートに、少なくとも１つの穴、好ましくは円形または丸い角を有する本質的に矩形の形を有する少なくとも１つの穴が設けられることが好ましい。
［１５］また、本発明では、端面前処理を、丸い角に隣接する１つ以上の端面および／または該当する場合には少なくとも１つの穴に隣接する１つ以上の端面に適用することが好ましい。
［１６］また、本発明では、化学強化の間にイオン交換速度を遅く制御することで、
−  ３０μｍ未満のイオン交換層の深さＤｏＬ（ＬDoL）、
−  １００ＭＰａから７００ＭＰａの間の表面圧縮応力ＣＳ（σCS）、および
−  １２０ＭＰａ未満の内部引張応力ＣＴ（σCT）
が達成され、ここで、該超薄板強化ガラス物品の厚みｔ、ＤｏＬ、ＣＳおよびＣＴは、関係
【数１２】
2018188360.tif 000029
を満たすことが好ましい。
［１７］また、本発明では、化学強化は、３５０℃から７００℃の間の塩浴中での１５分間〜４８時間にわたる遅いイオン交換を含むことが好ましい。
［１８］また、本発明では、超薄板ガラスシートは、それをガラスリボンから分離することによって提供され、ここで、
−  該ガラスリボンは、少なくとも１０メートルの長さ、好ましくは１０メートルから１０００メートルまでの範囲の長さを有し、
−  該ガラスリボンは、コイル状に巻き上げられてコイル材とされ、
−  前記コイル材の内径は、該コイル材の最内層にかかる引張応力σappが
【数１３】
2018188360.tif 000030
より小さくなるように選択され、
前記式中、
−  Ｌrefは、辺長であり、かつ
−  Ａrefは、ガラスリボン試片の側面の表面積であり、
−  σ￣aは、ガラスリボン試片の側面内で生ずる該試片の破断時の引張応力の中央値であり、かつ
−  σ￣eは、ガラスリボン試片の端面から広がる該試片の破断時の引張応力の中央値であり、
−  ΔeおよびΔaは、それぞれ、該試片の端面でのまたは側面内での該試片の破断時の引張応力の標準偏差であり、
−  Ａappは、ガラスリボンの１つの側面の表面積であり、かつ
−  Ｌappは、ガラスリボンの長辺の合計辺長であり、かつ
−  Φは、少なくとも半年の時間間隔内で規定される破断の最大速度であることが好ましい。
［１９］また、本発明では、コイル材の内径は、該コイル材の最内層にかかる引張応力σappが
【数１４】
2018188360.tif 000031
より小さくなるように選択されることが好ましい。
［２０］また、本発明では、０．１を下回る、好ましくは０．０５を下回る最大破断速度Φを選択するステップを更に含むことが好ましい。
［２１］また、本発明では、コイル材の内径は、該コイル材の最内層にかかる引張応力σappが少なくとも２２ＭＰａであるように選択されることが好ましい。
［２２］また、本発明では、ガラスリボンの長手方向端面を、コイル材の形成前にエッチングするステップを更に含むことが好ましい。
［２３］また、本発明では、前記方法であって、
−  巻き付けられてガラスコイルとなったガラスリボンを準備するステップと、
−  該ガラスコイルから連続的に巻き出すステップと、
−  巻き出しながら、該ガラスコイルから巻き出された区間においてガラスリボンを化学強化するステップと、
−  化学強化されたガラスリボンを再びコイル状に巻くことで、ガラスコイルを得るステップと、
を含む、方法であることが好ましい。
［２４］また、本発明では、カリウム塩水溶液をガラスシート上に吹き付けるステップ、該ガラスシートを予熱することで水溶液の水を蒸発させて、ガラス表面上にカリウム塩を残留させるステップ、引き続き該ガラスシートを強化炉を通して移動させるステップを含み、その炉が更に該ガラスを加熱することで、化学強化のためのイオン交換が促進されることが好ましい。
［２５］また、本発明は、第一の表面および第二の表面を有し、それらの表面が少なくとも１つの端面によって接続されている、第一の表面と第二の表面との間に厚み（ｔ）を有する、上述に記載の方法において半完成品として使用するための超薄板ガラスシートであって、少なくとも１つの端面で、好ましくは全ての端面で端面欠陥が減少され、および／または丸められ、好ましくは、該少なくとも１つの端面の平均表面粗さが、１０μｍ未満、好ましくは５μｍ未満、より好ましくは２μｍ未満、更により好ましくは１μｍ未満、最も好ましくは０．５μｍ未満であるように減少され、および／または丸められ、こうして、該超薄板ガラスシートの後続の化学強化の間での破断への耐久性が高められており、かつ厚み（ｔ）は、好ましくは０．４ｍｍと等しいまたはそれ未満の、有利には０．３ｍｍと等しいまたはそれ未満の、より好ましくは０．２ｍｍと等しいまたはそれ未満の、最も好ましくは０．１ｍｍと等しいまたはそれ未満である、超薄板ガラスシートであることが好ましい。
［２６］また、本発明では、第一の表面および第二の表面を有し、それらの表面が少なくとも１つの端面によって接続されている、第一の表面と第二の表面との間に厚み（ｔ）を有する、好ましくは上述に記載の方法によって製造される超薄板化学強化ガラス物品であって、少なくとも１つの端面で、好ましくは全ての端面でガラス欠陥が減少され、および／または丸められ、ここで厚み（ｔ）は、好ましくは０．４ｍｍと等しいまたはそれ未満の、有利には０．３ｍｍと等しいまたはそれ未満の、より好ましくは０．２ｍｍと等しいまたはそれ未満の、最も好ましくは０．１ｍｍと等しいまたはそれ未満である、超薄板化学強化ガラス物品であることが好ましい。
［２７］また、本発明は、欠陥が減少された、および／または丸められた少なくとも１つの端面の平均表面粗さは、１０μｍ未満、好ましくは５μｍ未満、より好ましくは２μｍ未満、更により好ましくは１μｍ未満、最も好ましくは０．５μｍ未満であることが好ましい。
［２８］また、本発明では、［２６］または［２７］に記載の、好ましくは［３］から［２４］までのいずれかに記載の方法と［２］に記載の方法とを組み合わせて製造される超薄板化学強化ガラス物品であって、ガラス欠陥は、少なくとも１つの表面の少なくとも１つの領域において減少され、および／または丸められ、好ましくは、該少なくとも１つの領域における平均表面粗さが、１０μｍ未満、好ましくは５μｍ未満、より好ましくは２μｍ未満、更により好ましくは１μｍ未満、最も好ましくは０．５μｍ未満であるように減少され、および／または丸められる、超薄板化学強化ガラス物品であることが好ましい。
［２９］また、本発明では、欠陥が減少された、および／または丸められた端面および／または表面領域は、酸性溶液、特にＨＦ、Ｈ2ＳＯ4、ＨＣｌ、ＮＨ4ＨＦ2の１種以上の水溶液でエッチングされることが好ましい。
［３０］また、本発明では、本質的に矩形の形を有し、好ましくは、２０ｍｍと等しいまたはそれ未満の、好ましくは１０ｍｍと等しいまたはそれ未満の、より好ましくは８ｍｍと等しいまたはそれ未満の、最も好ましくは６ｍｍと等しいまたはそれ未満のコーナー半径（Ａ）を有する丸い角を有する本質的に矩形の形を有し、好ましくは、少なくとも１つの穴、好ましくは円形または丸い角を有する本質的に矩形の形の穴を有することが好ましい。
［３１］また、本発明では、丸い角に隣接する１つ以上の端面および／または該当する場合は少なくとも１つの穴に隣接する１つ以上の端面は、前記少なくとも１つの端面と同様に欠陥が減少され、および／または丸められることが好ましい。
［３２］また、本発明では、イオン交換層により表面圧縮応力層を有し、ここで、イオン交換層の深さＤｏＬ（ＬDoL）は、３０μｍ未満であり、表面圧縮応力ＣＳ（σCS）は、１００ＭＰａから７００ＭＰａの間であり、かつ内部引張応力ＣＴ（σCT）は、１２０ＭＰａ未満である超薄板化学強化ガラス物品であって、該強化された超薄板ガラス物品の厚みｔ、ＤｏＬ、ＣＳおよびＣＴは、関係
【数１５】
2018188360.tif 000032
を満たしていることが好ましい。
［３３］また、本発明では、１５０ｍｍまたはそれ未満の、好ましくは１００ｍｍまたはそれ未満の、より好ましくは５０ｍｍまたはそれ未満の、更により好ましくは３０ｍｍまたはそれ未満の、最も好ましくは１５ｍｍまたはそれ未満の曲げ半径を有することが好ましい。
［３４］また、本発明では、２００ＭＰａまたはそれより大きい、好ましくは５００ＭＰａまたはそれより大きい、より好ましくは１０００ＭＰａまたはそれより大きい、最も好ましくは１５００ＭＰａまたはそれより大きい曲げ強度を有することが好ましい。
【符号の説明】
【０１４８】
１  超薄板ガラスシート、  ２  端面、  ３  クラック、  ４  チッピング、  ５  強化用ホルダー、  ６．１，６．２，６．３，６．４，６．５  ガラスシート、  ７  ジグザグ型鋼棒、  ８  破断、  １０  端面、  １１  キズ、  １２  丸められたキズ、  １５  ガラス物品、  １６  穴、  １７  縁、  ３０  コイル材、  ３１  ガラスリボン、  ３３  コイル材、  ３７  シート材料、  １３０，１３１，１３２，１３３，１３４  ロール、  １４０  前処理ユニット、  １５０  予熱炉、  １６０  化学強化ユニット、  １７０  溶融塩浴、  １８０  後処理ユニット、  １９０  熱間成形装置、  ２００  溶融物、  ２１０  吹き付けユニット、  ２２０  温度勾配、  ２３０  炉、  ２３１，２３２  開口部、  ３３１  内側面、  ３２２，３２３  長手方向端面
【図１】
2018188360.tif 000037
【図２】
2018188360.tif 000038
【図３】
2018188360.tif 000039
【図４】
2018188360.tif 000040
【図５】
2018188360.tif 000041
【図６ａ】
2018188360.tif 000042
【図６ｂ】
2018188360.tif 000043
【図７】
2018188360.tif 000044
【図８】
2018188360.tif 000045
【図９】
2018188360.tif 000046
【図１０】
2018188360.tif 000047
【図１１】
2018188360.tif 000048
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
超薄板化学強化ガラス物品の製造方法であって、
−  第一の表面および第二の表面を有し、それらの表面が少なくとも１つの端面によって接続されている、第一の表面と第二の表面との間に厚み（ｔ）を有する超薄板ガラスシートを準備するステップ、
−  該超薄板ガラスシートを化学強化することで、超薄板化学強化ガラス物品を製造するステップ、
を含み、
端面前処理を、化学強化の前に超薄板ガラスシートの少なくとも１つの端面に適用することで、端面欠陥が減少され、および／または丸められ、そして化学強化の間の超薄板ガラスシートの破断への耐久性が高められることを特徴とする、前記製造方法において、
第一の表面および第二の表面を有し、それらの表面が少なくとも１つの端面によって接続されている、第一の表面と第二の表面との間に厚み（ｔ）を有し、半完成品として使用するための超薄板ガラスシートであって、少なくとも１つの端面で、端面欠陥が減少され、および／または丸められ、該少なくとも１つの端面の平均表面粗さが、１０μｍ未満であるように減少され、および／または丸められ、こうして、該超薄板ガラスシートの後続の化学強化の間での破断への耐久性が高められており、かつ厚み（ｔ）は、０．４ｍｍと等しいまたはそれ未満である、超薄板ガラスシート。
【請求項２】
超薄板化学強化ガラス物品の製造方法であって、
−  第一の表面および第二の表面を有し、それらの表面が少なくとも１つの端面によって接続されている、第一の表面と第二の表面との間に厚み（ｔ）を有する超薄板ガラスシートを準備するステップ、
−  該超薄板ガラスシートを化学強化することで、超薄板化学強化ガラス物品を製造するステップ、
を含み、
端面前処理を、化学強化の前に超薄板ガラスシートの少なくとも１つの端面に適用することで、端面欠陥が減少され、および／または丸められ、そして化学強化の間の超薄板ガラスシートの破断への耐久性が高められることを特徴とする、前記製造方法により製造される、
第一の表面および第二の表面を有し、それらの表面が少なくとも１つの端面によって接続されている、第一の表面と第二の表面との間に厚み（ｔ）を有する、超薄板化学強化ガラス物品であって、少なくとも１つの端面で、ガラス欠陥が減少され、および／または丸められ、ここで厚み（ｔ）は、０．４ｍｍと等しいまたはそれ未満である、超薄板化学強化ガラス物品。
【請求項３】
欠陥が減少された、および／または丸められた少なくとも１つの端面の平均表面粗さは、１０μｍ未満である、請求項２に記載の超薄板化学強化ガラス物品。
【請求項４】
請求項２又は３に記載の超薄板化学強化ガラス物品であって、ガラス欠陥は、少なくとも１つの表面の少なくとも１つの領域において減少され、および／または丸められ、該少なくとも１つの領域における平均表面粗さが、１０μｍ未満であるように減少され、および／または丸められる、超薄板化学強化ガラス物品。
【請求項５】
欠陥が減少された、および／または丸められた端面および／または表面領域は、酸性溶液である、ＨＦ、Ｈ2ＳＯ4、ＨＣｌ、ＮＨ4ＨＦ2の１種以上の水溶液でエッチングされる、請求項２〜４のいずれかに記載の超薄板化学強化ガラス物品。
【請求項６】
２０ｍｍと等しいまたはそれ未満のコーナー半径（Ａ）を有する丸い角を有する本質的に矩形の形を有し、少なくとも１つの穴を有する、請求項２〜５のいずれかに記載の超薄板化学強化ガラス物品。
【請求項７】
丸い角に隣接する１つ以上の端面および／または該当する場合は少なくとも１つの穴に隣接する１つ以上の端面は、前記少なくとも１つの端面と同様にガラス欠陥が減少され、および／または丸められる、請求項６に記載の超薄板化学強化ガラス物品。
【請求項８】
イオン交換層により表面圧縮応力層を有し、ここで、イオン交換層の深さＤｏＬ（ＬDoL）は、３０μｍ未満であり、表面圧縮応力ＣＳ（σCS）は、１００ＭＰａから７００ＭＰａの間であり、かつ内部引張応力ＣＴ（σCT）は、１２０ＭＰａ未満である超薄板化学強化ガラス物品であって、該強化された超薄板ガラス物品の厚みｔ、ＤｏＬ、ＣＳおよびＣＴは、関係
【数１】
2018188360.tif 000049
を満たしている、請求項２に記載の超薄板化学強化ガラス物品。
【請求項９】
１５０ｍｍまたはそれ未満の曲げ半径を有する、請求項２〜８のいずれかに記載の超薄板化学強化ガラス物品。
【請求項１０】
２００ＭＰａまたはそれより大きい曲げ強度を有する、請求項２〜８のいずれかに記載の超薄板化学強化ガラス物品。
【外国語明細書】
2018188360.tif 000050
2018188360.tif 000051
2018188360.tif 000052
2018188360.tif 000053
2018188360.tif 000054
2018188360.tif 000055
2018188360.tif 000056
2018188360.tif 000057
2018188360.tif 000058
2018188360.tif 000059
2018188360.tif 000060
2018188360.tif 000061
2018188360.tif 000062
2018188360.tif 000063
2018188360.tif 000064
2018188360.tif 000065
2018188360.tif 000066
2018188360.tif 000067
2018188360.tif 000068
2018188360.tif 000069
2018188360.tif 000070
2018188360.tif 000071
2018188360.tif 000072
2018188360.tif 000073
2018188360.tif 000074
2018188360.tif 000075
2018188360.tif 000076
2018188360.tif 000077
2018188360.tif 000078
2018188360.tif 000079
2018188360.tif 000080
2018188360.tif 000081
2018188360.tif 000082
2018188360.tif 000083
2018188360.tif 000084
2018188360.tif 000085
2018188360.tif 000086
2018188360.tif 000087
2018188360.tif 000088
2018188360.tif 000089
2018188360.tif 000090
2018188360.tif 000091
2018188360.tif 000092
2018188360.tif 000093
2018188360.tif 000094
2018188360.tif 000095
2018188360.tif 000096
2018188360.tif 000097
2018188360.tif 000098
2018188360.tif 000099
2018188360.tif 000100